(57)【要約】【課題】  繊維表面において高い導電性と小さな導電性斑という特性を具有し、さらには柔軟性に優れたポリエステル繊維と、その繊維を用いてなる衣料、敷物およびブラシなどのポリエステル繊維製品を提供する。【解決手段】  繊維表面全てが、主たる繰り返し構造単位がポリエステルとポリエーテルとのブロック共重合体からなるポリエーテルエステルと導電剤を含有する樹脂組成物で覆われてなるポリエステル繊維であって、その平均抵抗率Ｐが１．０×１０７［Ω／ｃｍ］以下であり、その初期引張弾性率が５〜２２ｃＮ／ｄｔｅｘであるポリエステル繊維。【選択図】  図１
2009120977.tif 000002
【特許請求の範囲】
【請求項１】
繊維表面全てが、主たる繰り返し構造単位がポリエステルとポリエーテルとのブロック共重合体からなるポリエーテルエステルと導電剤を含有する樹脂組成物で覆われてなるポリエステル繊維。
【請求項２】
平均抵抗率Ｐが１．０×１０７［Ω／ｃｍ］以下である請求項１記載のポリエステル繊維。
【請求項３】
初期引張弾性率が５〜２２ｃＮ／ｄｔｅｘである請求項１または２記載のポリエステル繊維。
【請求項４】
ブロック共重合体が、主たる繰り返し構造単位がポリブチレンテレフタレートとポリエーテルとのブロック共重合体である請求項１〜３のいずれかに記載のポリエステル繊維。
【請求項５】
単繊維繊度が０．５〜４．０ｄｔｅｘの範囲にある請求項１〜４のいずれかに記載のポリエステル繊維。
【請求項６】
導電剤がファーネスブラックおよび／またはアセチレンブラックである請求項１〜５のいずれかに記載のポリエステル繊維。
【請求項７】
樹脂組成物が繊維横断面積の３０〜８０％を占めている請求項１〜６のいずれかに記載のポリエステル繊維。
【請求項８】
請求項１〜７のいずれかに記載のポリエステル繊維を少なくとも一部に用いてなるポリエステル繊維製品。
【請求項９】
繊維製品が繊維ブラシである請求項８記載のポリエステル繊維製品。
【請求項１０】
繊維ブラシが電子写真装置用のブラシである請求項９記載のポリエステル繊維製品。
【発明の詳細な説明】
【技術分野】
【０００１】
本発明は、導電性に優れたポリエステル繊維およびそれを用いた繊維製品に関するものである。より詳しくは、本発明は、湿度が変化する際の安定性に優れ、また優れた柔軟性と導電性とを具備したポリエステル繊維と、そのポリエステル繊維を用いてなる織物や編物およびそのポリエステル繊維を用いたブラシなどのポリエステル繊維製品に関するものである。
【背景技術】
【０００２】
従来、繊維の高機能化においては様々な機能性付与が検討され、導電性もその１つとして重要視されている。この導電性を有する繊維（以下、導電性繊維ということがある。）は、例えば、クリーンルーム用の衣料用繊維やカーペットへの混繊用繊維として用いられている他、近年では、各種装置内に組み込まれる部品用に使用される繊維として、静電気を除去する目的や装置内で電荷を付与する目的等で使用されている。特にＩＴ分野においては、電子情報機器、特に携帯電話などの無線端末の普及により、日常的な環境においても電磁波の暴露量が増加し、健康への影響が懸念されていることから、導電性繊維は電磁波遮蔽素材としても利用されている。このように導電性繊維は、衣料用途だけでなく各種産業用などの幅広い分野において重要な繊維素材として用途が広がり、また需要が高まると共に、更なる技術革新が進められている。
【０００３】
この導電性繊維の技術開発については多くの繊維形成材料での検討が行われている。例えば、ポリオレフィンやポリアミドあるいはポリエステルについて数多くの検討がなされており、中でも特に耐熱性に優れたポリエステルについて精力的に検討がなされている。しかしながら、比較的容易に入手可能な導電剤であるカーボンブラック（以下、ＣＢと略記することがある。）や白色金属酸化物粒子をポリエステルに適用した導電性繊維については、これら導電剤の多量添加時に、微分散困難性（いわゆる凝集）によるポリエステルの大幅な粘度上昇や生成凝集物による製糸性不良が起こり易い。そのため、減粘剤の適用（特許文献１参照。）や導電剤の修飾（特許文献２参照。）によって、これらの課題を解決する試みが多数なされているが、根本的な解消には至らなかった。
【０００４】
そこで本発明者らは、導電剤を多量に含有しても製糸性が良好で、導電性に優れた技術を提案している（特許文献３参照。）。この提案においては、トリメチレンテレフタレートを主たる繰り返し構造単位とするポリエステル（以下、３ＧＴ系ポリマーと略記することがある。）を導電剤を含有するベースポリマーとしたものであり、従来汎用的に用いられてきたエチレンテレフタレートを主たる繰り返し構造単位とするポリエステル（以下、ＰＥＴ系ポリマーと略記することがある。）やブチレンテレフタレートを主たる繰り返し構造単位とするポリエステル（以下、ＰＢＴ系ポリマーと略記することがある。）と比較して、導電剤を多量に含有させた際の製糸性が格段に優れ、得られた繊維の導電性（導電性が高いことあるいは繊維長手方向の導電性斑が小さいことなど。）が優れている。しかしながら、この提案によっても、導電性繊維の更なる高度化・高付加価値化という観点では、例えば、より柔軟性を付与すべく高度な繊維化技術の適用、すなわち導電剤を含有したポリマーの大変形を伴う繊維製法において細繊度の繊維を得るような場合には、製糸性不良が起こることがあるため、導電性繊維を形成するために更に優れたポリマー設計が望まれていた。
【０００５】
一方で、様々な種類が存在する前記ポリエステルの中で、特にポリエーテルを共重合したポリエステルは、ポリエーテルエステルの呼称で知られ、多くの用途に用いられている。その中で、ポリエーテルエステルに導電剤を含有させた導電性繊維が提案されている(特許文献４参照。)。この提案では、導電剤が含有されたポリエーテルエステルを合成繊維の芯成分として配置することにより、確かに優れた洗濯耐久性が付与された導電性衣料が得られている。しかしながら、この提案において得られる導電性繊維は、衣料用途を目指した設計であって繊維の芯成分が導電性を担うことから、繊維表面での高い導電性あるいは低い導電性斑のような特性はなく、衣料以外の他の用途、例えば、電子機器のブラシ素材などに適した高度な導電性（繊維表面での高い導電性および小さな導電性斑）や、繊維物性（優れた柔軟性や優れた強伸度特性）などの高度な機能は期待されず、またそれらの用途展開に関して繊維物性としての予測や示唆はなかった。
【特許文献１】特開２００６−３１６３７３号公報（特許請求の範囲）
【特許文献２】特開２００３−１３８１１５号公報（特許請求の範囲）
【特許文献３】特開２００７−１９１８４３号公報（特許請求の範囲）
【特許文献４】特表２００５−２９０６３０号公報（特許請求の範囲、段落［０００９］、段落［００１５］）
【発明の開示】
【発明が解決しようとする課題】
【０００６】
本発明の目的は、上記従来技術の問題点を解消し、繊維表面での高い導電性および小さな導電性斑という特性と優れた柔軟性を有するポリエステル繊維、およびそのポリエステル繊維を用いてなる様々なポリエステル繊維製品を提供することにある。
【課題を解決するための手段】
【０００７】
本発明は、上記の課題を解決するため、以下の構成を採用するものである。
【０００８】
（１）繊維表面全てが、主たる繰り返し構造単位がポリエステルとポリエーテルとのブロック共重合体からなるポリエーテルエステルと導電剤を含有する樹脂組成物で、覆われてなるポリエステル繊維。
【０００９】
（２）平均抵抗率Ｐが１．０×１０７［Ω／ｃｍ］以下である前記（１）に記載のポリエステル繊維。
【００１０】
（３）初期引張弾性率が５〜２２ｃＮ／ｄｔｅｘである前記（１）または（２）に記載のポリエステル繊維。
【００１１】
（４）前記のブロック共重合体が主たる繰り返し構造単位が、ポリブチレンテレフタレートとポリエーテルとのブロック共重合体である前記（１）〜（３）のいずれかに記載のポリエステル繊維。
【００１２】
（５）単繊維繊度が０．５〜４．０ｄｔｅｘの範囲にある前記（１）〜（４）のいずれかに記載のポリエステル繊維。
【００１３】
（６）前記の導電剤がファーネスブラックおよび／またはアセチレンブラックである前記（１）〜（５）のいずれかに記載のポリエステル繊維。
【００１４】
（７）前記の樹脂組成物が繊維横断面積の３０〜８０％を占めている前記（１）〜（６）のいずれかに記載のポリエステル繊維。
【００１５】
（８）前記（１）〜（７）のいずれかに記載のポリエステル繊維を少なくとも一部に用いてなるポリエステル繊維製品。
【００１６】
（９）前記の繊維製品が繊維ブラシである前記（８）に記載のポリエステル繊維製品。
【００１７】
（１０）前記の繊維ブラシが電子写真装置用のブラシである、前記（９）に記載のポリエステル繊維製品。
【発明の効果】
【００１８】
本発明のポリエステル繊維は、繊維の形成に用いられる樹脂組成物である、主たる繰り返し構造単位がポリエステルとポリエーテルとのブロック共重合体からなるポリエーテルエステルに導電剤を含有させた樹脂組成物で、繊維表面が全て覆われたものとしたので、従来のポリエステル、例えば、前述のＰＥＴ系ポリマーやＰＢＴ系ポリマーはもとより、３ＧＴ系ポリマーなどと比較して大きく異なり、導電剤であるカーボンブラック等との親和性を精密に制御することが可能である。すなわち、高濃度で導電性カーボンブラック等の導電剤を含有するポリエーテルエステル樹脂組成物中においては、ポリエーテルエステルと導電剤との親和性が優れることから、均一な微分散化を達成しつつ、導電剤の構造形成により高導電化に有利な導電パスが生成する。その結果、従来困難であった高い導電性と優れた繊維物性とを具有するポリエステル繊維を得ることが初めて可能となった。加えて、樹脂組成物を構成する樹脂がポリエーテルエステルであることから、吸水性あるいは吸湿性が殆どなく、結果として導電性の湿度依存性も小さいため導電性が非常に安定する。
【００１９】
これらのことから、本発明のポリエステル繊維は、防塵衣などの衣料用途、建造物の壁材、屋内外のカーペットおよび車両内装材等の非衣料用途分野で静電気を逃がす必要のある素材として好適に用いられる。また、本発明のポリエステル繊維は、高い導電性および環境変化に対する導電性の安定性が必要とされる用途、例えば、常時あるいは頻繁に電圧を印加して用いられる配線物に好適に採用できる他、特に電子写真装置等に用いられる各種繊維ブラシなどに好適に採用できる。
【００２０】
また、本発明のポリエステル繊維は、導電剤を含有したポリエーテルエステルが繊維表面を全てを覆う構成であることから、繊維長手方向の導電性の斑が非常に小さく、均一な導電特性を示す。また、導電剤の添加量やブロック共重合における共重合割合などの樹脂組成物の設計により、単繊維繊度や繊維の初期引張弾性率を小さくすることが可能であり、これにより更に柔軟性を高めることが可能になる。
【発明を実施するための最良の形態】
【００２１】
本発明のポリエステル繊維における繊維とは、細く長い形状のものを指し、その長さは一般的に言われる長繊維（フィラメント）であっても短繊維（ステープル）であっても良い。短繊維の場合は、用途に応じて所望の長さにすればよく、紡績工程あるいは後述するような電気植毛加工などに用いられることを考慮すると、長さは０．０５〜１５０ｍｍであることが好ましく、より好ましくは０．１〜１２０ｍｍである。また、特に電気植毛加工に用いる場合は、長さは、より好ましくは０．１〜１０ｍｍであり、特に好ましくは０．２〜５ｍｍである。
【００２２】
また、本発明において、繊維の太さ、すなわち単繊維繊度に関しては、後述するような様々な用途に採用が可能であるという点で、単繊維繊度は０．５〜４．０ｄｔｅｘ（デシテックス）であることが好ましい。この単繊維繊度の範囲では、例えば、後述する電子写真装置に組み込まれて用いる場合には、トナー除去性能やトナー担持性能あるいは帯電性能や除電性能が優れる。また、衣料用途、特に衣服の裏地や防塵衣、あるいは、衣料用途以外の車両内装材、建造物の壁材などの内装材およびカーペットや床材などの敷物のような非衣料用途に用いられる場合にも、単繊異繊度は上記の範囲であることが好ましい。ここで単繊維繊度は、後述の実施例におけるＡ．項に記載の方法で求める。
【００２３】
また、繊維断面、すなわち繊維軸方向に垂直な繊維横断面の形状については、用途に応じて所望の形状とすることが可能である。繊維の断面形状が丸形の場合には、均一な繊維物性および繊維断面内における等方的な導電性を有するため、後述する繊維ブラシ用に用いられる。そのブラシが電子写真装置に組み込まれる場合に、前述のトナー除去性能やトナー担持性能あるいは帯電性能や除電性能などのような好ましい特性を発揮し得る。また、断面形状は、偏平形、多角形、多葉形、中空形状および不定形などの異形断面とすることも可能である。ブラシに用いる場合には、繊維の曲がる方向に異方性を持たせて剛性を高めることができる。また、電子写真装置においては、トナーとの良好な接触性を得てより優れた清掃性能を発現させることが可能となる。そのため、繊維の断面形状は、偏平形、多角形および多葉形が好ましく、特に、扁平型、３角断面、４角断面、３葉断面、４葉断面、６葉断面および８葉断面がより好ましい態様である。断面形状については、後述の実施例のＭ項の方法で観察して判断することができる。
【００２４】
本発明のポリエステル繊維においては、導電剤を含有する主たる繰り返し構造単位がポリエステルとポリエーテルとのブロック共重合体からなるポリエーテルエステルの樹脂組成物が、少なくとも繊維表層を全て占めている。ポリエステル繊維自体の導電性は、この樹脂組成物によって決まるため、導電剤の添加量やブロック共重合における共重合割合などの樹脂組成物の設計によって導電性能を自由に制御することができ、大変優れた導電性を有するポリエステル繊維となる。
【００２５】
本発明のポリエステル繊維は、従来の導電性繊維、例えば、繊維表層の一部に導電剤を含有した成分を配置した導電性繊維や、繊維の内部のみに導電剤を含有した成分を配置した導電性繊維と比較して、導電剤を含有するポリエーテルエステル（以下、導電剤含有ＰＥＥと略記することがある。）が繊維表層を全て占めることにより、繊維の長手方向はもとより、繊維軸方向に垂直な繊維横断面の繊維外周においても導電性斑が殆どなく、安定した導電性を発現する。そのため、本発明のポリエステル繊維は用途展開の上で非常に優れている。
【００２６】
本発明のポリエステル繊維の特徴ある構成は、導電剤を含有するポリエーテルエステル（導電剤含有ＰＥＥ）が少なくとも繊維表層を全て占めていることであり、ポリエステル繊維は実質的に導電剤含有ＰＥＥのみからなるものであっても良い。ここで、実質的に導電剤含有ＰＥＥのみからなるとは、本発明の目的を損ねるものを含有しない、すなわち前述した導電剤含有ＰＥＥが繊維表層を全て占める際に高い導電性を持ちかつ斑のない優れた導電性を達成するために、斑のない優れた導電性を損ねるものを含まない、という意味である。斑のない優れた導電性は、後述の実施例のＣ．項で測定される平均抵抗率Ｐと抵抗率の標準偏差Ｑとの比Ｒ（Ｒ＝Ｑ／Ｐ）の値で評価され、比Ｒが０．３以下であることが好ましい。そして後述するような様々な用途で安定した導電性が確保されることが好ましいことから、比Ｒはより好ましくは０．２以下であり、さらに好ましくは０．１以下である。比Ｒは小さい値をとるほど、繊維長手方向の導電性の斑が小さいということになり、これは安定かつ優れた導電性を有することを意味する。導電性繊維の平均抵抗率が１．０×１０７［Ω／ｃｍ］以下である場合には、比Ｒは０．１以下であることが好ましい。また、比Ｒは前述のとおり小さい値をとるほど好ましく、０．００１までの値を通常とり得るし、全く繊維長手方向の導電性の斑が無い場合は、０．００１以下の値もとり得る。
【００２７】
また、本発明のポリエステル繊維の構成としては、導電剤を含有するポリエーテルエステル（導電剤含有ＰＥＥ）が繊維表層を全て占め、かつ導電剤含有ＰＥＥと他の１種または他の複数種のポリマーとからなる複合繊維であっても良い。
【００２８】
本発明のポリエステル繊維中の導電剤含有ＰＥＥ以外の他の１種または複数種のポリマー（以下、他のポリマー成分と略記することがある。）は、繊維軸方向に垂直な繊維横断面中で１箇所配置されていても良く、あるいは２箇所以上の複数箇所に配置されていても良い。以下、１箇所であれば「芯」と称し、２箇所以上の複数箇所であれば「島」と称することがある。他のポリマー成分が２箇所以上の複数箇所に配置されている場合には、高々１００箇所配置されていることが好ましい。他のポリマー成分が２箇所以上の複数箇所に配置されている場合には、曲げ剛性や引張強度あるいは引張弾性率などの繊維物性が均質になるという点で、他のポリマー成分は繊維軸方向に垂直な繊維横断面において繊維中心点に対して対称となるよう等しく配置されることが好ましい。本発明においては、製糸性に優れ、かつ導電剤含有ＰＥＥの補強成分として機能し得ることから、前述の他のポリマー成分を芯とし、導電剤含有ＰＥＥを鞘とする芯鞘型複合繊維の構成が特に好ましい態様である。
【００２９】
ここで他のポリマー成分は、導電剤を含まないかあるいは本発明の目的を損ねない範囲において少量の導電剤を含有してもよい。例えば、他のポリマー成分は、本発明のポリエステル繊維の強度や伸度のような導電性以外の他の繊維物性を担う成分であっても、あるいは、他のポリマー成分自身が別の機能を担っても良く、あるいは機能性成分を含有することで別の機能を担わせたものであっても良い。
【００３０】
また、この複合繊維において、他のポリマー成分の、繊維軸方向に垂直な繊維横断面における芯あるいは島の形状としては、円あるいは楕円であっても、三角形や四角形あるいはそれ以上の多角形など、多種多様な形状であっても良い。三角形以上の多角形においては、通常、ポリマー自身の溶融時の挙動で角が丸みを帯びた形状となることがしばしばある。芯あるいは島が円形状であれば、前述の繊維横断面において、曲げに対して等方的な強度（剛性）を有するが、丸形状以外の形状、例えば、楕円や三角形においては、曲げの剛性が曲げる方向において異なるという挙動を示すことがある。特に後述するような、本発明のポリエステル繊維を、例えば、ブラシなどに用いる場合には、芯あるいは島を丸形状以外の三角形や四角形あるいはそれ以上の多角形の形状とすることにより、繊維自身の剛性を高く制御できるため、特に清掃ブラシとして非常に高性能なものとなり得る。
【００３１】
本発明のポリエステル繊維は、様々な用途に用いられるための繊維物性、特に繊維の引張強度や引張初期弾性率が所望のレベルに設定可能で、また製糸性に優れかつ製造装置が簡便な設計となるという点で、導電剤を含有するポリエーテルエステルが繊維表層を全て占め、かつ他のポリマー成分を芯に配置した芯鞘複合繊維であることが好ましい。ここで、芯を形成する導電剤を含有するポリエーテルエステル以外の他のポリマー成分は、１種であっても複数種のポリマーからなるものであっても良い。
【００３２】
繊維軸方向に垂直な繊維横断面における（換言すると繊維中の）導電剤を含有するポリエーテルエステル（導電剤含有ＰＥＥ）の割合は、目的とする用途に応じて適宜設定すればよいものの、好ましくは１０体積％以上１００体積％までの範囲で用いることができる。優れた導電性を保ちつつ狙いの繊維物性（例えば、強度、残留伸度および初期引張弾性率等）を達成し得るという点で、ポリエステル繊維中の導電剤含有ＰＥＥの割合は、より好ましくは２０体積％以上８０体積％以下であり、最も好ましくは２０体積％以上７０体積％以下である。
【００３３】
上記のポリエステル繊維中の導電剤含有ＰＥＥの割合は、単繊維の繊維軸方向に垂直な繊維横断面における導電剤含有ＰＥＥ部分の、単繊維断面積に対する面積比率から求めることができ、下記の実施例のＮ．項の方法にて測定したものを採用する。
【００３４】
本発明の繊維表層を全て占める樹脂組成物の構成成分であるポリエステルとポリエーテルとのブロック共重合体は、主たる繰り返し構造単位がポリエステルとポリエーテルとのブロック共重合体から構成されるポリエステル（ポリエーテルエステル）を指す。主たる繰り返し構造単位とは、ポリエステルとポリエーテルとのブロック共重合体部分が、重合原料として６０モル％以上、好ましくは８０モル％以上、特に好ましくは９５モル％以上の分率でポリエーテルエステルを構成するものである。ポリエーテルエステルには、ポリエステルとポリエーテル以外の他の成分、例えば、芳香族ポリエステル、脂肪族ポリエステル、ポリカーボネート、ポリアミド、ポリ尿素、ポリウレタンおよびポリオルガノシロキサンなどの成分を４０モル％未満、好ましくは２０モル％未満、より好ましくは５モル％未満、共重合したものであっても良く、特に好ましくは他の成分が全く共重合されていないポリエーテルエステル、すなわちポリエーテルエステルのホモポリマーである。
【００３５】
従来、汎用的に用いられてきたポリエステル、例えば、ＰＥＴ系ポリマーやＰＢＴ系ポリマーの場合は、通常、特にカーボンブラック等の導電剤を１０重量％以上の高濃度で含有させた場合には溶融紡糸中の糸切れが多発して全く引き取りができないことから、これ迄、減粘剤添加やカーボン修飾による製糸性の向上など多くの検討がなされてきたが、大きく改善されるものではなかった。また、本発明者らがこれ迄提案した３ＧＴ系ポリマーの適用においては、導電剤を２０重量％以上のように多量に含有させた場合でも溶融粘度が過度に大きく変化せず、得られるポリエステル繊維の高導電性と溶融紡糸における製糸性や高次加工における工程通過性の大幅な改善を見出していた。しかしながら、それでも更に２５重量％以上の高濃度になると、繊維中の導電剤凝集に由来すると推測される繊維物性の低下や、より細い繊維が得られにくいあるいは工程通過性の悪化などが頻度として高くなりやすいなどという現象が見受けられた。
【００３６】
しかしながら、本発明のポリエステル繊維に適用される主たる繰り返し構造単位がポリエステルとポリエーテルとのブロック共重合体から構成されかつ導電剤を含有する樹脂組成物は、ポリエーテルエステルと導電剤との親和性が優れることから、均一な微分散化を達成しつつも、導電剤の緻密な構造形成により高導電化に有利な導電パスが生成する。その結果、従来困難であった高い導電性と優れた繊維物性とを具有するポリエステル繊維が得られることを、本発明者らは初めて見出したのである。これにより、従来ポリアミド系ポリマーのみ達成可能であった高い導電性と優れた繊維物性との両立が、ポリエステルであっても同じように高濃度の導電剤を含有させても、高い導電性と優れた繊維物性とを両立し、更に、柔軟性に優れるという特異的な性能を具備する導電性繊維を形成することが可能となったのである。詳細は分かっていないものの、おそらく、ポリエステル成分は、導電剤の均一な微分散化を達成する導電剤と高親和性の成分であり、一方ポリエーテル成分は導電剤の緻密な構造形成による導電パスの生成を助ける導電剤と低親和性の成分であると推測され、これらポリエステルとポリエーテルの種類あるいは組成比率などによって、導電剤の分散状態や構造形成状態を制御し得るのである。
【００３７】
本発明におけるポリエーテルエステルの具体的な共重合組成としては、まず（Ａ）芳香族ポリエステルとポリエーテル（ポリエーテルは「ポリアルキレンオキシド」と称されることがある）と、（Ｂ）脂肪族ポリエステルとポリエーテルの２種に分類することができる。上記（Ａ）の芳香族ポリエステルとしては、ポリエチレンテレフタレート（ＰＥＴ）、ポリプロピレンテレフタレート（３ＧＴ）、ポリブチレンテレフタレート（ＰＢＴ）、ポリペンタメチレンテレフタレート（５ＧＴ），ポリヘキサメチレンテレフタレート（６ＧＴ）、ポリエチレンナフタレート（ＰＥＮ），ポリプロピレンナフタレート（３ＧＮ），ポリブチレンナフタレート（ＰＢＮ）、ポリペンタメチレンナフタレート（５ＧＮ），ポリヘキサメチレンナフタレート（６ＧＮ）およびポリシクロヘキサンジメタノールテレフタレート（ＰＣＤＭＴ）などが挙げられる。
【００３８】
また、上記（Ｂ）の脂肪族ポリエステルとしては、グリコール酸、乳酸、３−ヒドロキシ酪酸、４−ヒドロキシ酪酸、４−ヒドロキシ吉草酸、６−ヒドロキシカプロン酸などのようなポリヒドロキシカルボン酸や、グリコリド、ラクチド、ブチロラクトン、カプロラクトンなどのポリラクトン、あるいは脂肪族ジカルボン酸（コハク酸、アジピン酸、スベリン酸、アゼライン酸、セバシン酸、デカンジカルボン酸など）と脂肪族ジオール（エチレングリコール、プロピレングリコール、ブタンジオール、ペンタンジオール、ヘキサンジオール、ネオペンチルグリコールなど）とを用いてなる脂肪族ポリエステルなどが挙げられる。
【００３９】
また、上記（Ａ）と（Ｂ）におけるポリエーテルとしては、ポリエチレングリコール（ＰＥＧ）、ポリプロピレングリコール（ＰＰＧ）およびポリテトラメチレングリコール（ＰＴＭＧ）などが挙げられる。これらの中で好ましい組み合わせは、ＰＥＴまたは３ＧＴまたはＰＢＴとポリエーテルとの共重合体からなるポリエーテルエステルであり、溶融紡糸時の高い曳糸性を保持しつつ高濃度の導電剤を保持しうる点でより好ましい組み合わせはＰＢＴとポリエーテルとの共重合体であり、高い導電性を発現するために導電剤の好ましい構造形成が可能であるという点で、特に好ましい組み合わせはＰＢＴとＰＴＭＧとの共重合体からなるポリエーテルエステルである。
【００４０】
また、本発明における主たる繰り返し構造単位がポリエステルとポリエーテルとのブロック共重合体においては、高濃度の導電剤を含有させても導電剤を含有していない通常のポリエーテルエステルとほとんど変わらず、溶融紡糸が達成できるという利点を損ねない範囲で、他の成分を共重合しても良い。
【００４１】
本発明における、主たる繰り返し構造単位がポリエステルとポリエーテルとのブロック共重合体において、ポリエステルとポリエーテルとの共重合割合については、まずポリエステルがジカルボン酸とジオールとからなるポリエステルである場合には、ポリエーテルを含む全ジオール成分中において、ポリエーテルが０．５モル％〜７０．０モル％であることが好ましく、１．０モル％〜５０．０モル％であることがより好ましく、２．０モル％〜４５．０モル％であることが特に好ましい。また、ポリエステルがヒドロキシカルボン酸からなるポリエステルである場合には、ヒドロキシカルボン酸とポリエーテルとの全成分中において、ポリエーテルが０．３モル％〜５０．０モル％であることが好ましく、０．５モル％〜４５．０モル％であることがより好ましく、１．０モル％〜４０．０モル％であることが特に好ましい。
【００４２】
本発明のポリエステル繊維においては、導電剤を含有するポリエーテルエステル（導電剤含有ＰＥＥ）以外の成分（他のポリマー成分）が配置されて（含まれて）いる場合、他のポリマー成分は、主たる成分として繊維形成能を有するポリマーからなるものである。他のポリマー成分としては、例えば、ポリエステル系ポリマー、ポリアミド系ポリマー、ポリイミド系ポリマー、ポリオレフィン系ポリマーやその他ビニル基の付加重合により合成される例えばポリアクリロニトリル系ポリマーなどのビニル系ポリマー、フッ素系ポリマー、セルロース系ポリマー、シリコーン系ポリマー、芳香族あるいは脂肪族ケトン系ポリマー、天然ゴムや合成ゴムなどのエラストマー、およびその他多種多様なエンジニアリングプラスチックなどを挙げることができる。
【００４３】
他のポリマー成分としてはより具体的には、例えば、ビニル基を有したモノマーが、ラジカル重合、アニオン重合、カチオン重合などの付加重合反応によりポリマーが生成する機構により合成されるポリオレフィン系ポリマーやその他のビニル系ポリマーとしては、ポリエチレン、ポリプロピレン、ポリブチレン、ポリメチルペンテン、ポリスチレン、ポリアクリル酸、ポリメタクリル酸、ポリメタクリル酸メチル、およびポリアクリロニトリルなどが挙げられる。これらは、例えば、ポリエチレンのみあるいはポリプロピレンのみのように単独重合によるポリマーであっても良いし、あるいは複数のモノマー共存下に重合反応を行うことで形成される共重合ポリマーであっても良い。他のポリマー成分は、例えば、スチレンとメチルメタクリレート存在下での重合を行うとポリ（スチレン−メタクリレート）という共重合したポリマーが生成するが、本発明の目的を損ねない範囲において、このような共重合体であるポリマーであっても良い。
【００４４】
また、他のポリマー成分としては、例えば、カルボン酸あるいはカルボン酸クロリドと、アミンの反応により形成されるポリアミド系ポリマーを挙げることができる。他のポリマー成分は具体的には、ナイロン６、ナイロン７、ナイロン９、ナイロン１１、ナイロン１２、ナイロン６，６、ナイロン４，６、ナイロン６，９、ナイロン６，１２、ナイロン５，７およびナイロン５，６などが挙げられるほか、第３、第４の成分が共重合されているポリアミド系ポリマーであっても良い。
【００４５】
また、他のポリマー成分としては、例えば、カルボン酸とアルコールのエステル化反応により形成されるポリエステル系ポリマーを挙げることができる。具体的には、本発明で用いられるポリエステル系ポリマーとしては、例えば、前述のポリエステル系ポリマーを挙げることができる。かかるポリマーとしては、ＰＥＴ、３ＧＴ、ＰＢＴ、５ＧＴ、６ＧＴ、ＰＥＮ、３ＧＮ、ＰＢＮおよびＰＣＤＭＴ等の芳香族ポリエステルや脂肪族ポリエステル、あるいはポリヒドロキシカルボン酸などが挙げられ、本発明の目的を損ねない範囲で他の成分が共重合されているポリエステルであってもよい。
【００４６】
これら他のポリマー成分は、繊維表層の全てを占めるポリエーテルエステルと同様に吸湿性が低く、導電性能への影響がほとんどないという点で、ポリオレフィン系ポリマーやポリエステル系ポリマーが好ましい。さらに、導電剤含有ＰＥＥとの界面接着性が良好で剥離が生じがたいという点で、ポリエステル系ポリマーがより好ましく用いられる。ポリエステル系ポリマーにおいても、耐熱性の点から、ＰＥＴ系ポリマー、３ＧＴ系ポリマー、ＰＢＴ系ポリマー、５ＧＴ系ポリマー、６ＧＴ系ポリマー、ポリ乳酸系ポリマーおよびポリグリコール酸系ポリマーが特に好ましく、融点を幅広く設計可能でかつ柔軟性に優れることから、３ＧＴ系ポリマー、ＰＢＴ系ポリマーおよび６ＧＴ系ポリマーが最も好ましく用いられる。
【００４７】
本発明のポリエステル繊維における他のポリマー成分としては、上記の中から選ばれるポリマー１種類を単独で用いても良く、また本発明の目的を損ねない範囲において複数種のポリマーを併用しても良い。
【００４８】
本発明のポリエステル繊維は、ポリエステルとポリエーテルとのブロック共重合体からなりかつ導電剤を含有する樹脂組成物（導電剤含有ＰＥＥ）が繊維表面を全て覆ってなるものである。導電剤含有ＰＥＥが本発明のポリエステル繊維において、主たる導電性を担い、繊維自体の導電性は導電剤含有ＰＥＥの性状によって制御し得るため、所望の導電性能を付与することができ、結果として優れた導電性を有するポリエステル繊維が得られる。
【００４９】
導電剤含有ＰＥＥに含有される導電剤は、多種多様のものを採用することができ、導電性のカーボンブラック（以下、ＣＢと略記することがある。）や金属酸化物など、必要とする用途に応じて適宜採用して用いることができる。具体的には、まず好ましい導電剤として、導電性のカーボンブラックが挙げられる。このようなＣＢとしては、例えば、ファーネス法により得られる導電性ファーネスブラック、ケッチェン法により得られる導電性ケッチェンブラック、アセチレンガスを原料とする導電性アセチレンブラック、カーボンナノチューブ（以下、ＣＮＴと略記することがある。）、および気相成長炭素繊維（以下、ＶＧＣＦと略記することがある。）などが好適に用いられる。
【００５０】
本発明者らは、これら導電性のカーボンブラックのうち、導電性ファーネスブラック（以下、導電性ＦＢと略記することがある。）と導電性アセチレンブラック（以下、導電性ＡＢと略記することがある。）が、従来汎用的に用いられていたＰＥＴ系ポリマーやＰＢＴ系ポリマーあるいは３ＧＴ系ポリマーよりも、本発明で採用する主たる繰り返し構造単位がポリエステルとポリエーテルであるブロック共重合体に対し、分散性と導電発現性の観点でバランスの取れた優れた親和性を有していることを見出した。すなわち、この優れた親和性から、ポリエーテルエステル中に導電性ＦＢや導電性ＡＢを高濃度で含有せしめながらも優れた紡糸性を保持しつつもこれ迄にない高い導電性を発現することが可能な点で、これらの導電性ＦＢと導電性ＡＢはより好ましい導電剤として用いられる。また一方で、ＣＮＴは、その直径が５０ｎｍ以下では導電性も高く、少量添加で導電剤含有ＰＥＥが高い導電性を有することから、好適な導電剤として用いられる。これら導電性のカーボンブラックの導電性は、比抵抗値として５０００［Ω・ｃｍ］以下のものが好ましく用いられ、特に好ましい比抵抗値は、１．０×１０−６［Ω・ｃｍ］〜５００［Ω・ｃｍ］である。ここで比抵抗値は、下記の実施例のＥ．項（比抵抗の測定方法）にて測定して求める。
【００５１】
また、本発明で用いられる導電剤として、導電性のカーボンブラックを用いた場合、得られる繊維が黒色になることがあって、用途によっては繊維が適用できないことがある。その場合には、黒色以外の導電剤を用いれば良い。そのような導電剤としては、金属、金属酸化物、金属化合物および金属や金属酸化物をコーティングした粒子などが挙げられる。金属としては、例えば、金、銀、銅、ニッケル、鉄、アルミニウムおよびこれら金属からを少なくとも１種選ばれて含有する合金が挙げられる。特に鉄は、純度が高い粒径の小さい純鉄粒子が容易に入手可能で、しかも比抵抗値が１０−５［Ω・ｃｍ］以下と非常に小さく、好適に採用することができる。
【００５２】
また、金属化合物としては、硫化銅、ヨウ化銅、硫化亜鉛、および硫化カドミウムなどが挙げられる。また、金属酸化物としては、錫酸化物、亜鉛酸化物、インジウム酸化物、ジルコニウム酸化物、タングステン酸化物、アンチモン酸化物およびアルミニウム酸化物などが好適なものとして挙げられる。
【００５３】
より好ましい導電剤として、金属酸化物をコーティングしてなる粒子が用いられる。粒子としては、酸化チタン、酸化マグネシウム、酸化ケイ素および酸化アルミニウムなどが挙げられる。また、コーティングされる金属酸化物としては、錫酸化物、アルミニウム酸化物、アンチモン酸化物、亜鉛酸化物およびインジウム酸化物などが挙げられる。これらの金属酸化物は、１種単独で用いても良くあるいは元素の異なる複数種を混合して用いても良い。
【００５４】
これら金属酸化物をコーティングしてなる粒子の中でより好ましいものとしては、アンチモン酸化物を含有（ドープ）した錫酸化物をコーティングしてなる酸化チタン粒子、アンチモン酸化物を含有（ドープ）したインジウム酸化物をコーティングしてなる酸化アルミニウム粒子、およびアンチモン酸化物を含有（ドープ）した錫酸化物をコーティングしてなる酸化ケイ素粒子などが挙げられる。粒子としての平均粒径が小さく繊維に添加しても強度や伸度などの物理物性への悪影響が小さく、また粒子自体の比抵抗値が高く、黒くない（明度Ｌ＊が高い）という点で、錫酸化物、亜鉛酸化物、インジウム酸化物、アンチモン酸化物およびアルミニウム酸化物の中から、異なる元素由来の少なくとも２種選ばれてなる金属酸化物をコーティングしてなる粒子が好ましく用いられる。中でも、アンチモン酸化物を含有（ドープ）した錫酸化物をコーティングしてなる酸化チタン粒子が、特に好ましく用いられる。
【００５５】
これらの導電剤は、単一の導電剤を一種選択して用いてもよいし、必要に応じて、発明の目的を損ねない範囲において、複数種を併用して用いてもよいが、上記の導電剤の中でも、特にカーボンブラックが好ましく用いられる。
【００５６】
本発明で用いられる導電剤は、ポリエーテルエステルに含有せしめて繊維を形成する場合に繊維物性を損ねないことが好ましく、また繊維物性を良好に保つために過度に凝集していないことが好ましい。そのため、主たる繰り返し構造単位がポリエステルとポリエーテルとのブロック共重合体からなりかつ導電剤を含有する樹脂組成物中の導電剤の分散径（体積平均粒径）Ｄｖは、５．００μｍ以下であることが好ましい。体積平均粒径Ｄｖは４．００μｍ以下であることがより好ましく、３．００μｍ以下であることが特に好ましい。体積平均粒径Ｄｖの下限については、導電剤が全てバラバラに分かれて分散する大きさ（カーボンブラック粒子そのものの大きさ）で、適用するカーボンブラックの種類にも依存する。また、体積平均粒径Ｄｖは、小さい値ほどポリエステル樹脂組成物中での分散径が微細で、導電剤を高濃度添加可能となり、繊維として高い導電性を発現し得るため好ましいものの、好適には０．０５μｍが下限である。一層高導電化を発現するために、体積平均粒径Ｄｖはより好ましくは０．１０μｍ以上であり、さらに好ましくは０．５μｍ以上である。
【００５７】
また、導電剤のポリエステル樹脂組成物中の分散分布（多分散指数）Ｄｖ／Ｄｎは５．０以下であることが好ましく、より好ましくは４．５以下であり、さらに好ましくは４．０以下である。多分散指数Ｄｖ／Ｄｎの下限値は理論的に１．０である。多分散指数Ｄｖ／Ｄｎは、その値が小さいほどポリエステル樹脂組成物中での導電剤の分散径が均一であり、得られる糸の強度も高く、高次工程における工程通過時の糸切れも大幅に抑制されるため、好ましい特性を具備し得る。ここで、上記の導電剤の体積平均粒径Ｄｖおよび多分散指数Ｄｖ／Ｄｎは、下記の実施例Ｐ．の方法にて測定される。
【００５８】
また、前述のカーボンナノチューブ（ＣＮＴ）については、前述のＤｖ並びＤｎが測定できないため、別の指標が必要であるが、まずその直径は平均で０．１〜１００ｎｍの範囲であることが好ましく、より好ましくは０．５〜５０ｎｍの範囲である。ＣＮＴの直径Ｄと長さＬの比（アスペクト比）Ｌ／Ｄについては、適度な大きさをもつことにより、導電剤含有ＰＥＥ中でＣＮＴ同士が凝集しにくく、あるいは繊維を形成させた場合には繊維の長手方向に略配向して繊維長手方向の導電性が均質になる好ましい特性を有する。このことから、Ｌ／Ｄは１０〜１００００であることが好ましく、より好ましくは１５〜５０００であり、さらに好ましくは２０〜３０００である。ここで、ＣＮＴのＬ／Ｄは、下記の実施例Ｊ．の方法にて測定される。
【００５９】
本発明のポリエステル繊維に含まれる導電剤含有ＰＥＥ中の導電剤の含有量は、繊維が高い導電性を有すること、および繊維の強度や伸度などの物性が安定していることなどから、導電性ファーネスブラック、導電性ケッチェンブラックおよび導電性アセチレンブラックの場合には１０重量％以上４０重量％以下であることが好ましく、より好ましくは１５重量％以上３５重量％以下であり、さらに好ましくは２０重量％以上３５重量％以下である。導電剤がＣＮＴまたはＶＧＣＦの場合には、含有量は０．１重量％以上２０重量％以下であることが好ましく、より好ましくは０．５重量％以上１５重量％以下であり、さらに好ましくは１．０重量％以上１０重量％以下である。
【００６０】
また、導電剤が、金属、金属酸化物や金属化合物および金属や金属酸化物をコーティングした粒子などの場合には含有量は１０重量％以上９０重量％以下であることが好ましく、より好ましくは２０重量％以上８５重量％以下であり、さらに好ましくは４０重量％以上８０重量％以下である。導電剤含有ＰＥＥ中の導電剤の含有量は、後述のＬ．項の方法にて測定される。
【００６１】
本発明において、主たる繰り返し構造単位がポリエステルとポリエーテルとのブロック共重合体からなりかつ導電剤を含有する樹脂組成物を製造する方法としては任意の方法が採用できる。具体的には、（Ａ）不活性気体の雰囲気下に主たる繰り返し構造単位がポリエステルとポリエーテルであるブロック共重合体（ポリエーテルエステル）を溶融した後、導電剤を添加し、エクストルーダや静置混練子のような混練機により常圧もしくは減圧下で混練する方法、（Ｂ）通常のポリエーテルエステルの重合反応において、重合反応が停止する以前の任意の段階で導電剤を含有せしめて混練する方法、および（Ｃ）ポリエーテルエステルを溶融する以前の任意の段階で粉体あるいは粒体としたポリエーテルエステルと、粉体あるいは粒体の導電剤とをあらかじめ所定の分量で混合、攪拌したものを溶融せしめて、エクストルーダや静置混練子のような混練機により常圧もしくは減圧下で混練する方法、などが挙げられる。簡便に混練が達成できかつ導電剤とポリエーテルエステルとがより微細に混練されることから、上記の（Ａ）または（Ｃ）の方法が好ましく、特に（Ｃ）の方法が好ましい。
【００６２】
特に、エクストルーダに関しては、１軸あるいは２軸以上の多軸エクストルーダを好適に用いることができるが、ポリエーテルエステル成分と導電剤とを混練した際に導電剤が微細混練するという点で、２軸以上の多軸エクストルーダを採用することが好ましい。
【００６３】
エクストルーダの軸の長さ（ｌ）および軸の太さ（ｗ）の比ｌ／ｗについては、混練性向上の点でｌ／ｗは１０以上であることが好ましく、より好ましくは２０以上であり、さらに好ましくは３０以上である。ポリマーの装置中の滞留時間を鑑み、ｌ／ｗは２００以下であることが好ましい。
【００６４】
このとき導電剤の添加は前述のとおり、エクストルーダに供給する以前の段階で乾式ブレンドしておいても良く、あるいはエクストルーダに配設したサイドフィーダーを用いて溶融したポリエーテルエステルとエクストルーダ中にて混合しても良い。
【００６５】
また、特に静置混練子に関しては、例えば、溶融したポリエーテルエステルの流路を２つあるいはそれ以上の複数に分割して再度合一するという作業（この分割から合一までの作業１回を１段とする）がなされる静置型の混練素子であればよく、より混練性が優れるという点で、静置混練子の段数は５段以上であることが好ましく、１０段以上であることが更により好ましい態様である。また、流路の必要長さにも依るものの、静置混練子の段数は５０段以下であることが好ましい。
【００６６】
本発明のポリエステル繊維は、平均抵抗率Ｐが１．０×１０７［Ω／ｃｍ］以下であることが好ましい。平均抵抗率の範囲ついては、後述するような多様な用途、例えば、衣料、アクチュエーター、ブラシローラー、発熱体およびこれらを組み込んでなる様々な製品などにおいて、所望の導電性が付与される。平均抵抗率Ｐは、小さければ小さいほど導電性が高い、すなわち電気を流し易いため、用途によっては低い平均抵抗率を持つ必要があるものの、繊維表層を全て占めるポリエーテルエステルに最大限含有せしめることが可能な導電剤の量を鑑み、平均抵抗率Ｐの下限は１．０×１００［Ω／ｃｍ］であることが好ましい。平均抵抗率Ｐは、安定して制御可能であることから、１．０×１０３［Ω／ｃｍ］〜１．０×１０７［Ω／ｃｍ］の範囲であることが好ましい。
【００６７】
特に、電子写真装置に組み込むブラシローラーに本発明のポリエステル繊維を用いる際には、ブラシローラーの用いられる部材や装置の特性に応じて後述するような範囲の平均抵抗率のポリエステル繊維が好適に採用される。また、発熱体などの配線物においても、織物や編物となした後に所望の形状とするが、目的とする、流す電圧あるいは電流値に応じて適宜設定すればよいものの、１．０×１０３〜１．０×１０７［Ω／ｃｍ］の範囲の平均抵抗率であることが好ましい。ここで、平均抵抗率Ｐは、後述の実施例におけるＣ項の方法にて測定したものを採用する。
【００６８】
さらに本発明のポリエステル繊維は、温湿度変化、具体的には例えば梅雨の時期のように湿った気候の場合であっても冬季のように低温で乾燥した気候であっても、繊維の導電性能は何ら変わらないことが好ましい。そのため、中温中湿度（２３℃湿度５５％）での平均抵抗率Ｘ［Ω／ｃｍ］と、低温低湿度（１０℃湿度１５％）での平均抵抗率Ｙ［Ω／ｃｍ］との比Ｚ（Ｚ＝Ｙ／Ｘ）が、１〜５の範囲にあることが好ましく、１〜４の範囲にあることがより好ましく、１〜２の範囲にあることが特に好ましい態様である。比Ｙ／Ｘは、１に近い値をとるほど中温中湿度と低温低湿度との差が小さい、すなわち温度湿度依存性が小さく優れた繊維であるということになる。ここで、平均抵抗率の比は、後述の実施例におけるＤ項の方法で測定したものを採用する。
【００６９】
本発明のポリエステル繊維は、使用時の環境によっては高温に曝される場合もあることから、耐熱性に優れるという点で、９８℃熱水で１５分間保持した際の収縮率（熱水収縮率と称する。）が２０％以下であることが好ましい。この熱水収縮率は、より好ましくは１５％以下であり、さらに好ましくは１０％以下である。熱水収縮率は、低いほど好ましく、０％までのものが好適に用いられる。ここで、熱水収縮率は、下記の実施例Ｇ．項の方法にて測定したものを採用する。
【００７０】
本発明のポリエステル繊維は、様々な用途に応じて適宜繊維としての物性を制御すればよいものの、特に本発明で用いられるポリエステル樹脂組成物を構成するポリエーテルエステルの特性から柔軟な繊維とすることが可能で、かつ該特性を様々な用途に広く適用できる点で、５〜２２ｃＮ／ｄｔｅｘの初期引張弾性率を持つことが好ましく、また、この範囲で安定して製造可能である。特定の用途によっては、更に好ましいとされる初期引張弾性率がある。例えば、電子写真装置の中に組み込まれている清掃装置の部材としてトナーなどの着色剤を除去するために用いられるような場合や、帯電装置の部材で感光体に電荷を付与する部材として用いられる場合、あるいは現像装置の部材においてトナーなどの着色剤を担持する部材として用いられるような場合には、概して初期引張弾性率と高い相関がある剛性の低い繊維が好まれるため、初期引張弾性率が５〜２０ｃＮ／ｄｔｅｘであることが好ましい。この場合、初期引張弾性率は低いほど好ましい。
【００７１】
ここで初期引張弾性率を好ましいとする２２ｃＮ／ｄｔｅｘ以下とするには、本発明で用いられる主たる繰り返し構造単位がポリエステルとポリエーテルとのブロック共重合体からなりかつ導電剤を含有する樹脂組成物自体をそのまま用いても設計が可能である。また、前述の３ＧＴ系ポリマーやＰＢＴ系ポリマー、６ＧＴ系ポリマーあるいはポリエーテルエステル、特に好ましいものとしてはＰＢＴとポリエーテルのブロック共重合体からなるＰＢＴ系共重合ポリマーなどを用いて繊維となすことも好ましい態様である。ここで、初期引張弾性率は、後述の実施例におけるＢ項の方法で測定したものを採用する。
【００７２】
本発明のポリエステル繊維は、衣料用途や後述するブラシローラー用など様々な用途で形状あるいは特性を安定して満足するために、破断強度が０．５ｃＮ／ｄｔｅｘ以上であることが好ましい。破断強度は、より好ましくは０．８ｃＮ／ｄｔｅｘ以上であり、さらに好ましくは１．０ｃＮ／ｄｔｅｘ以上である。通常、導電性の高い繊維を作製するため導電剤を高濃度で含有せしめたポリエステルのみからなる繊維については、そもそも従来のＰＥＴ系ポリマーやＰＢＴ系ポリマーを適用した場合には本質的に安定して繊維を得ることは困難であった。また、仮に繊維を形成し得た場合であっても、破断強度が１．０ｃＮ／ｄｔｅｘ未満のように非常に低く、どのような手段を採っても破断強度を高めることは困難であった。しかしながら、本発明の主たる繰り返し構造単位がポリエステルとポリエーテルとからなるブロック共重合体を用いた場合には、導電剤が高濃度で含有されていたとしても、導電剤が均一に微分散することから特異的に破断強度の高い繊維が得られるのである。この破断強度は、高いほど工程通過性に優れるため好ましいものの、生産性を考慮すると１０．０ｃＮ／ｄｔｅｘ以下であることが好適である。ここで、破断強度は、後述の実施例におけるＢ項の方法にて測定したものを採用する。
【００７３】
本発明のポリエステル繊維は、特に短繊維となして電気植毛加工を行う際に、より効率的に加工が行えるという点で、比抵抗値が１０６〜１０９［Ω・ｃｍ］であることが好ましく、より好ましくは１０７〜１０８［Ω・ｃｍ］である。これら好ましいとされる比抵抗値の値を有する短繊維とせしめるために、導電調製剤等で短繊維を処理することが好ましい。導電調製剤としては、例えば、シリカ系粒子が混合された水系溶剤あるいは有機系溶剤を挙げることができる。その際のシリカ系粒子の粒径は、通常１ｎｍ〜２００μｍの大きさであり、３ｎｍ〜１００μｍの大きさの粒径が好ましい。ここで、比抵抗値は、下記の実施例Ｅ．項の方法にて測定したものを採用する。
【００７４】
本発明のポリエステル繊維は、本発明の目的を損ねない範囲で、艶消剤、難燃剤、滑剤、減粘剤、酸化防止剤、紫外線吸収剤、赤外線吸収剤、結晶核剤、蛍光増白剤および末端基封止剤等の添加剤を少量保持しても良い。また、これら添加剤は、本発明のポリエステル繊維が複合繊維の場合には、導電剤を含有するポリエーテルエステル（導電剤含有ＰＥＥ）および／または導電剤を含有するポリエーテルエステル以外の成分のいずれに保持されていても良い。
【００７５】
次に、本発明のポリエステル繊維の好ましい製造方法につて例示説明する。
【００７６】
本発明のポリエステル繊維は、溶融紡糸、乾式紡糸、湿式紡糸および乾湿式紡糸などの溶液紡糸など、種々の合成繊維の紡糸方法を採用して製造することができる。ポリエーテルエステル中の導電剤を高濃度で含有せしめることが容易かつ可能であり、また繊維形状を精密に制御可能であることから、溶融紡糸により製造することが好ましい。導電剤を含有するポリエーテルエステルを単独で、あるいは導電剤を含有するポリエーテルエステルが繊維表層を全て占めるように他のポリマー成分と共に複合紡糸することにより、本発明のポリエステル繊維を好適に得ることができる。
【００７７】
溶融吐出された繊維（未延伸糸）は、導電剤含有ＰＥＥを単独で紡糸する場合にはポリエーテルエステルのガラス転移温度（Ｔｇ；℃）以下の温度に冷却され、また複合繊維として溶融吐出される場合には繊維を形成するポリマー成分（導電剤含有ＰＥＥもしくはその他のポリマー成分）のうち低い方のＴｇ（℃）以下の温度に冷却され、処理剤を付着しなくともよいが、好ましくは処理剤を付着せしめた後、通常１００〜１００００ｍ／分の引取速度で引き取られる。引取速度の上限は好ましくは４０００ｍ／分以下であり、より好ましくは３０００ｍ／分以下であり、特に好ましくは２５００ｍ／分以下である。また、生産性を考慮して、下限としては好ましくは５００ｍ／分以上、より好ましくは７００ｍ／分以上の引取速度で引き取られる。本発明で用いられる主たる繰り返し構造単位がポリエステルとポリエーテルとからなるブロック共重合体から構成されるポリエーテルエステルは、過度に高い引取速度で引き取った場合に、工程安定性に劣る場合もあることから、最も好ましい引取速度は７００〜２５００ｍ／分の範囲である。
【００７８】
ここで口金孔から吐出される繊維一束の本数（糸条の繊維本数）は、目的とする使用方法あるいは用途に応じて適宜選択すればよく、１本のモノフィラメントの状態であっても、３０００本以下の複数糸条からなるマルチフィラメントでも良い。諸物性の安定した繊維が得られ、各種用途に好適に採用されるという点で、本数は２〜５００本が好ましく、より好ましくは３〜４００本である。また、付着せしめる処理剤は、繊維の用途に応じて適宜用いることができ、含水系あるいは非含水系の処理剤がここに採用され得る。本発明のポリエステル繊維を用いてなるブラシが、電子写真装置の感光体に接触して用いられる場合には、感光体が劣化することを防止するために、感光体を劣化せしめるような化合物が含有されていないことが好ましい。
【００７９】
前述のようにして繊維を引き取った後、巻き取ることなくもしくは一旦巻き取った後、繊維を構成するポリマー成分（導電剤含有ＰＥＥもしくはその他のポリマー成分）のうち、高い方のガラス転移温度（Ｔｇ）＋１００℃以下の温度に加熱して、好ましくはガラス転移温度が高い方のガラス転移温度Ｔｇ−２０℃〜ガラス転移温度が高い方のＴｇ＋８０℃の温度範囲に加熱して、延伸糸の残留伸度が５〜１００％となる倍率で、好ましくは延伸糸の残留伸度が１０〜５０％となる倍率で、すなわち１．１〜４．０倍の範囲の延伸倍率で、１段目の延伸を施す。ここで、一旦延伸した後（すなわち１段目の延伸を終えた後）、さらに１倍以上２倍以下の倍率で２段目の延伸を施してもよい。
【００８０】
延伸した後、繊維は最終延伸温度以上で、かつ導電剤含有ＰＥＥもしくはその他のポリマー成分のどちらか低い方の融点（Ｔｍ）以下の温度で熱処理することが好ましい。延伸後に高温で熱処理を施すことにより、より耐熱性が高く、かつ、前述の平均抵抗率Ｐと抵抗率の標準偏差Ｑとの比Ｒ（Ｒ＝Ｑ／Ｐ）が低く、繊維の長手方向の導電性の斑が小さい優れた繊維となすことができる。ここで、ＴｇとＴｍは、後述の実施例におけるＨ項の方法にて測定したものを採用する。
【００８１】
さらに、上記の熱処理の前または熱処理の後で、０．９倍以上１．０倍未満の倍率で繊維をごくわずかに収縮させてリラックス処理を施すことが好ましい。これによっても、前述の平均抵抗率Ｐと抵抗率の標準偏差Ｑとの比Ｒ（Ｒ＝Ｑ／Ｐ）が低く、繊維の長手方向の導電性の斑が小さい優れた繊維となすことができる。
【００８２】
上記の延伸方法あるいは延伸後の熱処理方法としては、加熱されたピン状物、ローラー状物、プレート状物などの接触式ヒーターや加熱した液体を用いた接触式バス、あるいは加熱気体、加熱蒸気および電磁波などを用いた非接触式加熱媒体などを採用することが可能である。これらの方法のうち、装置が簡便で加熱効率が高いことから、加熱されたピン状物、ローラー状物およびプレート状物などの接触式ヒーターや加熱した液体を用いた接触式バスなどが好ましく、加熱されたローラー状物が特に好ましく用いられる。熱処理された繊維は、空気中を走行中に冷却されるものの、熱処理手段の下流に−５０℃〜５０℃の範囲の冷却媒体にて冷却されることが好ましい。最終的には、冷却媒体を通過した後、巻き取られて繊維を得る。
【００８３】
本発明のポリエステル繊維は、織物あるいは編物、さらには様々な衣料用途に用いる場合には、前述の延伸の後、もしくは延伸に代えて仮撚り加工を施しても良い。仮撚り加工において繊維は、延伸糸あるいは未延伸糸を加熱することなくもしくは加熱されたピン状物、ローラー状物、プレート状物、あるいは非接触型のヒーターなどにより加熱した後、ディスク状物あるいはベルト状物によって仮撚り加工される。延伸仮撚り加工された繊維は、そのままもしくは特に制限されるものではないものの熱セットされた後に巻き取られることが好ましい。また、本発明のポリエステル繊維は、前述仮撚り加工の代わりに撚糸加工を施しても良い。
【００８４】
本発明のポリエステル繊維は、例えば、織物、編物および不織布のような通常の繊維製品とする他、それらを用いた繊維ブラシ、衣料、敷物、短繊維を用いた植毛体、あるいは電気を流すことが可能な配線物などにおいて、それを少なくとも一部に用いてなるポリエステル繊維製品となすことができる。
【００８５】
次に、ポリエステル繊維製品について具体的に詳述する。
【００８６】
本発明のポリエステル繊維は、用いられ得る用途にあるいは形状に即して、少なくとも一部にあるいは全部に用いられた織物となすことができる。ここで、例えば１重織物としては、ブロード、ボイル、ローン、ギンガム、トロピカル、タフタ、シャンタンおよびデシンなどの平織、デニム、サージおよびギャバジンなどの綾織、サテンやドスキンなどの朱子織、バスケット、パナマ、マット、ホップサックおよびオックスフォードなどのななこ織、グログラン、オットマンおよびヘアコードなどの畝織、フランス綾、ヘリンボーンおよびブロークンツイルなどの急斜文、緩斜文、山形斜文、破れ斜文、飛び斜文、曲り斜文および飾斜文、不規則朱子、重ね朱子、拡げ朱子および昼夜朱子、蜂巣織、ハック織、梨地織およびナイアガラなどが挙げられる。
【００８７】
また、２枚の織物を合わせて１枚の織物となした２重織物としては、ピケやフクレ織などの経２重織、ベッドフォードコードなどの緯２重織、風通織や袋織などの経緯２重織などが挙げられる。また、繊維が起毛したパイル織物としては、別珍やコールテンなどの緯パイル織や、タオル、ビロードおよびベルベットなどの経パイル織などが挙げられる。その他に、紗織や絽織などのからみ織物、ドビー織やジャガード織などの紋織物などを挙げることができる。特に、後述の繊維ブラシ用織物に用いられるものとしては、繊維が起毛したパイル織物が好ましい。
【００８８】
織物を作製するために用いられる本発明のポリエステル繊維の形態は、生糸、撚糸および仮撚り加工糸など、また長繊維（フィラメント）および短繊維（ステープル）など、いずれの形態も使用可能である。
【００８９】
また、本発明のポリエステル繊維は、用いられうる用途にあるいは形状に即して、少なくとも一部にあるいは全部に用いられた編物となすことができる。ここで編物としては、天竺やシングルなどの平編、ゴム編やフライスなどのリブ編、リンクスなどのパール編の他、鹿の子、梨地、アコーディオン編、スモールパターン、レース編、裏毛編、片畦編、両畦編、リップル、ミラノリブおよびダブルピケ等の緯編、トリコット、ラッセルおよびミラニーズなどの経編などを挙げることができる。特に、後述の繊維ブラシ用編物に用いられるものとしては、裏毛編やあるいはパイル状繊維を編物表面に突出させるための起毛処理を施した編物が好ましい。編物を作製するために用いられる本発明のポリエステル繊維の形態は、生糸、撚糸および仮撚り加工糸など、また長繊維（フィラメント）および短繊維（ステープル）などいずれの形態も使用可能であり、特に制限はない。
【００９０】
また、本発明のポリエステル繊維は、用いられうる用途にあるいは形状に即して、少なくとも一部にあるいは全部に用いられた不織布となすことができる。
【００９１】
本発明のポリエステル繊維が少なくとも一部に用いられてなる前述の織物あるいは編物は、常法による精練、染色および熱セット等の加工を受けてもよい。また、前述の不織布であれば、精練、染色および熱セット等の他、艶付けプレス、エンボスプレス、コンパクト加工、柔軟加工およびヒートセッティングなどの物理的処理加工や、ボンディング加工、ラミネート加工、コーティング加工、防汚加工、撥水加工、帯電防止加工、防炎加工、防虫加工、衛生加工および泡樹脂加工などの化学的処理加工や、その他にマイクロ波応用や、超音波応用、遠赤外線応用、紫外線応用および低温プラズマ応用などの応用処理がなされていてもよい。
【００９２】
また、本発明のポリエステル繊維が少なくとも一部に用いられてなる前述の織物、編物、あるいは不織布は、本発明のポリエステル繊維と、本発明のポリエステル繊維とは異なる合成繊維、半合成繊維および天然繊維など、例えば、セルロース繊維、ウール、絹、ストレッチ繊維およびアセテート繊維から選ばれた少なくとも１種類の繊維とを用いた（混用した）ものであってもよい。また、本発明のポリエステル繊維を少なくとも一部にあるいは全部に用いた織物、編物あるいは不織布は、上記の混用したものも含め、染色されていてもよい。
【００９３】
本発明のポリエステル繊維は、導電性に優れることから繊維そのものとしても非常に有用で、繊維の一形態としては前述のとおり好ましくは０．０５〜１５０ｍｍの長さの短繊維として用いられる。短繊維は、フィラメントを１つの糸条単独であるいは複数の糸条を束ねたトウになして切断されてなるものであり、特に０．１〜１０ｍｍの長さの短繊維としたものは、例えば、電気植毛加工や吹きつけ加工などの多種多様な方法によって、基盤に植設されてなる植毛体とすることができる。電気植毛体において、植毛加工により植設された繊維は、その５０％以上が基盤に対し１０度から垂直（すなわち９０度）の概ね直立状態に植設される。ここで、本発明の目的を損ねない範囲で、植毛体となす場合に用いられる短繊維には、本発明のポリエステル繊維からなる短繊維以外に、本発明のポリエステル繊維ではない他の繊維からなる短繊維を混用して植設してもよい。
【００９４】
また、植毛体は、基盤に短繊維を接着して植設してもよく、接着する場合には、例えば、アクリル系、ウレタン系およびエステル系の接着剤を用いて接着することができる。ここで接着剤の層の厚さは、１〜５００μｍであることが好ましく、単層あるいは必要に応じて、複数種の接着剤を混合してもしくは複数層に分けて用いてもよい。また、植設される基盤は、前記の植毛体を組み込む装置や用いられる接着剤に応じて適宜採用すればよいが、合成樹脂、天然樹脂、合成繊維、天然繊維、木材、鉱物あるいは金属からなるフィルム、シート、紙、板および布帛などが好適に採用でき、あるいは各種用途の部材そのものである金属加工体、合成もしくは天然樹脂加工体もしくは成形体の基盤に直接植毛してもよい。ここで特に、前記の接着剤との親和性を高めるために、親水化処理してなる合成もしくは天然樹脂あるいは金属からなるシートを用いることが好ましい。基盤が前記のフィルム、シート、紙、板および布帛など表裏を形成している素材であれば、用途あるいは目的に応じてその表面および裏面の両面に植設することができる。植毛体は、その使用方法あるいは用途として、別の基盤に貼り付けて用いてもよいし、あるいは例えば次に示す導電性を有するため導電性の繊維ブラシローラーとして用いることができる。
【００９５】
具体的には、本発明のポリエステル繊維からなる前記の短繊維を少なくとも一部に用いてなる植毛体を、少なくとも一部に用いてなる繊維ブラシとして形成し用いることができる。特に、繊維が棒状物体に直接植設された繊維ブラシローラーであることが好ましい。ここで用いられる短繊維は、上記のように、棒状物体に植設される際に、気体により短繊維を吹き付けてもよく、電気植毛加工を行ってもよいが、棒状物体の表面に概ね直立したものが効率よく得られることから、電気植毛加工により得られることが好ましい。このとき短繊維は、その５０％以上が棒状物体の表面において１０度から垂直（すなわち９０度）の概ね直立状態に接着される。ここで、本発明の目的を損ねない範囲で、用いられる短繊維には、本発明のポリエステル繊維からなる短繊維以外に、本発明のポリエステル繊維ではない他の繊維からなる短繊維を混用して植設してもよい。また、接着して植設する際の接着剤としては、例えばアクリル系、ウレタン系およびエステル系の接着剤が用途あるいは目的に応じて種々選択されて用いられる。ここで接着剤の層の厚さは、１〜５００μｍであることが好ましく、単層あるいは必要に応じて、複数種の接着剤を混合してもしくは複数層に分けて用いてもよい。
【００９６】
前述の棒状物体の芯となる主たる材質は、用いられる用途あるいは目的に応じて適切なものを採用すればよく、金属、合成樹脂、天然樹脂、木材および鉱物などから単独で、もしくは複数種を組み合わせて選ばれるが、後述する電子写真装置に組み込む部材として用いる場合には、主として金属からなることが好ましい。さらに、棒状物体が金属である場合には、該金属の少なくとも一部もしくは必要とする部分の全面を中間層が覆い、その上に前記の織物および／または編物および／または不織布が接着されるか、あるいは短繊維が接着して植設されることが好ましい。この中間層として用いられる素材は、主としてクッション性を棒状物体に付与する、あるいはブラシ状の繊維の弾性・剛性のみでは達成し得ない場合に補助的に弾性・剛性を担うものであり、後述する例えば清掃装置におけるトナー除去性能、あるいは現像装置におけるトナー付与性能を格段に向上せしめる。中間層には、例えば、ウレタン系素材、エラストマー素材、ゴム素材およびエチレン−ビニルアルコール系素材などが好適に用いられる。中間層の厚みは、０．０５〜１０ｍｍであることが好ましく、さらに必要に応じて前述の導電性制御剤あるいは磁性制御剤が添加されていてもよい。
【００９７】
本発明のポリエステル繊維を少なくとも一部に用いてなる織物、編物あるいは不織布は、基盤と接合して布帛複合体とすることができる。この場合、織物であればパイル織りあるいは処理により織物表面に起毛や糸端があるもの、また編物であればパイル状の繊維起毛があるものもしくは起毛処理してパイルあるいは糸端が編物表面にあるものが、ポリエステル繊維ブラシローラーにおいて、より機能が高められる場合があり好ましく用いられる。接合する際に接着して形成させる場合には、例えば、アクリル系、ウレタン系およびエステル系の接着剤を用いて接着することができる。ここで接着剤の層の厚さは、１〜５００μｍであることが好ましく、単層あるいは必要に応じて、複数種の接着剤を混合してもしくは複数層に分けて用いてもよい。
【００９８】
また、接着される基盤は、布帛複合体を組み込む装置や用いられる接着剤に応じて適宜採用すればよいが、合成樹脂、天然樹脂、合成繊維、天然繊維、木材、鉱物あるいは金属からなるフィルム、シート、紙、板、あるいは他の布帛などが好適に採用でき、あるいは各種用途の部材そのものである金属加工体、合成もしくは天然樹脂加工体もしくは成形体の基盤に直接接着してもよい。ここで特に接着剤との親和性を高めるために、基盤は、親水化処理してなる合成もしくは天然樹脂あるいは金属からなるシートであることが好ましい。そして該基盤が前記フィルム、シート、紙、板、布帛など表裏を形成している素材であれば用途あるいは目的に応じてその表面および裏面の両面に織物、編物あるいは不織布を接着して布帛複合体となすことができる。布帛複合体は、その使用方法あるいは用途として、別の基盤に貼り付けて用いてもよいし、あるいは例えば次に示す導電性を有するため、導電性のポリエステル繊維ブラシとして用いることができる。
【００９９】
本発明のポリエステル繊維からなる織物および／または編物および／または不織布は、少なくとも一部に用いられるかあるいは全部に用いて、ポリエステル繊維ブラシを形成することができる。特に形態が安定している点では、織物を用いることが好ましい。ここで用いられる織物および／または編物および／または不織布は、棒状物体に接合してポリエステル繊維ブラシローラーを形成する際に、棒状物体の機能的に必要とされる長さ（すなわち巻き幅）分だけカットしたものを一周で巻き付け接合してもよく、あるいは棒状物体の長さの数分の一〜数十分の一の長さの幅にスリット状にカットしたものを、棒状物体にスパイラル状に巻き付けて接合してもよい。接合する際にはあらかじめ凹凸を棒状物質に付けるなどして嵌合してもよいが、確実に接合するという点では接着剤を用いて接着することが好ましい。
【０１００】
ここで用いられる接着剤は、用途あるいは目的に応じて適宜採用すれば良く、アクリル系、エステル系およびウレタン系の接着剤など種々のものを採用できる。また、接着剤には、必要に応じてカーボンブラックや金属などの導電性制御剤あるいは鉄、ニッケル、コバルト、モリブデンなどの金属あるいはこれら金属の酸化物あるいはこれらの混合物などの磁性制御剤などが添加されていてもよい。ここで接着剤の層の厚さは、１〜５００μｍであることが好ましく、単層あるいは必要に応じて、複数種の接着剤を混合してもしくは複数層に分けて用いてもよい。さらに、織物および／または編物および／または不織布は、接着される以前の段階で接着面に１０２〜１０１０Ω・ｃｍの比抵抗を有する導電処理剤を施してもよく、もしくは導電性シートあるいは導電性膜などの素材を貼り合わせてもよい。
【０１０１】
本発明のポリエステル繊維は、安定した導電性を有しかつ所望の抵抗率に制御することが可能であることから、一定の電圧を印加した際に微弱な電流を流すことが可能であり、様々な配線物を形成させることができる。これを利用して、その一例として、微弱な電流で信号を送られて制御・駆動されるアクチュエーターを形成することができる。このときに繊維の長さについては、長繊維（フィラメント）であっても前述のような短繊維であってもよい。アクチュエーターは、具体的に、例えば人間の筋肉と同じで微弱な電流を信号として伝達し、駆動することができるため、本発明のポリエステル繊維はこのアクチュエーターの電気信号回路に用いることができる。
【０１０２】
また、配線物の一例として、本発明のポリエステル繊維を少なくとも一部あるいは全部に用いてなる発熱体として用い、形成することもできる。このときに繊維の長さについては、長繊維（フィラメント）であっても前述のような短繊維であってもよい。発熱体となした場合に、本発明のポリエステル繊維は、導電性に優れ、しかも必要とする平均抵抗率［Ω／ｃｍ］に設計することが可能であるため、印加電圧やターゲットとする温度などに応じた発熱体とし得る。一定の電圧をかけることにより、本発明のポリエステル繊維は抵抗体として機能し発熱する。発熱体を設計する際には、例えば、ごく少量の温度上昇でよい場合には本発明のポリエステル繊維を数本ごとに経糸および／または緯糸として用いることが好ましい。または暖めるべき場所が面状である必要が生じるときには、本発明のポリエステル繊維を経糸あるいは緯糸に用いるときに、より本数を増やせば面状で温度が上がり易くなり、極限的には、経糸および緯糸の全てに本発明の繊維を用いて織物を形成すればよい。発熱体は、織物ではなく編物であってもよい。
【０１０３】
本発明のポリエステル繊維は、少なくとも一部あるいは全部に用いてなる衣料となすことができる。このときに繊維の長さについては、長繊維（フィラメント）であっても前述のような短繊維であってもよい。衣料となした場合に、例えば、導電性に優れることで冬季あるいは乾燥時の静電気発生を抑制することができるなど、より快適な着心地となるし、あるいは埃を寄せ付けにくいことから、手術衣あるいは半導体製造時の作業衣など防塵衣料を形成し得る。その際には、本発明のポリエステル繊維を、数本ごとに経糸および／または緯糸として用いることが好ましい。また、副次的な効果として、本発明のポリエステル繊維には導電剤が多量に含有されていることから繊維の熱伝導性が向上し、着衣時に瞬時に熱を奪う接触冷感素材やあるいは冬季に寒い外部から暖かい室内に入ったとき直ぐに体が温まる温感素材などとして利用することができる。
【０１０４】
本発明のポリエステル繊維は、少なくとも一部あるいは全部に用いてなる敷物となすことができる。敷物としては、例えば、屋内外、車両内に敷くカーペットやマットおよび床材などを挙げることができる。このときに繊維の長さについては、長繊維（フィラメント）であっても前述のような短繊維であってもよい。敷物となした場合に、例えば、導電性に優れることで歩行時の静電気発生を抑制することができるなど、より快適なものとなるし、あるいは埃を寄せ付けにくいことから防塵性も優れ汚れにくいという特性を有する。敷物を形成させる際には、本発明のポリエステル繊維を、数本ごとに経糸および／または緯糸として用いることが好ましい。また、副次的な効果として本発明のポリエステル繊維は、導電性に優れることで、前述の発熱体としての態様も組み合わせて、冬季あるいは寒冷地での暖房素材として利用することができる。
【０１０５】
本発明のポリエステル繊維を少なくとも一部に用いてなる織物および／または編物および／または不織布を少なくとも一部に用いてなるポリエステル繊維ブラシローラー、あるいは短繊維を少なくとも一部に用いた植毛体を少なくとも一部に用いてなるポリエステル繊維ブラシローラーは、用いている本発明のポリエステル繊維の導電性に由来して、例えば、電子写真装置の中に組み込まれている清掃装置の部材として好適に用いられる。清掃装置の中でブラシローラーは、回転しながら、必要であれば電気を印加されながら、例えば、電子写真装置の中であれば転写されなかった残存着色剤（トナー）などの不要物を捕捉して除去する。本発明のポリエステル繊維を用いた場合には、前述のとおり、温度および湿度変化がある場合にも安定した導電性能を有する繊維であることから、この除去性能が格段に優れるのである。また、ポリエステル繊維ブラシローラーの清掃装置内での使用方法としては、感光体にポリエステル繊維ブラシローラーが直接接触して清掃すること以外に、ポリエステル繊維ブラシローラーあるいは従来技術であればブレード状の部材のような感光体を清掃する部材を清掃するためのブラシローラーとして、すなわち清掃装置自体を清掃するもの、もしくは回収した不要着色剤（トナー）を別の場所に移送するためのポリエステル繊維ブラシローラーとしても用いられる。また、前記の清掃装置には、本発明のポリエステル繊維ブラシローラーを、目的、効果および清掃の機構に応じて、１本用いてもあるいは２本以上の複数本用いてもよい。
【０１０６】
本発明のポリエステル繊維を少なくとも一部に用いてなる織物および／または編物および／または不織布を少なくとも一部に用いてなるポリエステル繊維ブラシローラー、あるいは短繊維を少なくとも一部に用いた植毛体を少なくとも一部に用いてなるポリエステル繊維ブラシローラーは、用いている本発明のポリエステル繊維の導電性に由来して、電子写真装置に用いられ得る帯電装置に好適に組み込まれて用いられる。
【０１０７】
ブラシローラーを用いてなる帯電装置の性能は、ブラシローラーの導電性能、すなわち導電性繊維の性能に依存するが、本来の目的である感光体を均一に帯電できることはもとより、電子写真装置内の環境変化、すなわち電子写真装置が稼働中徐々に変化する温度や湿度の変化、あるいは季節による温度や湿度変化に対してブラシローラーの導電性は全く変化しないことが求められる。それに対して、本発明のポリエステル繊維は、環境変化に対して導電性は全く変化することがないため、感光体の帯電斑が起こりにくく、非常に優れた帯電装置となる。加えて、電子写真装置の感光体表面に、清掃が不十分なために残存したトナーがあった場合にも、ブラシローラーはブラシ状であって、清掃ローラーを兼ねることができるため、現像あるいは印刷時の汚染がない、もしくは殆どないという点でも優れている。さらには、電子写真装置を小型化する場合には、前記の清掃装置および帯電装置を個別に設置することなく、清掃装置兼帯電装置として省スペース化を図ることも可能であるため、その点でも格段に優れている。また、帯電装置中には、目的や機構に応じて前記のブラシローラーを１本あるいは２本以上の複数本用いてもよい。
【０１０８】
本発明のポリエステル繊維を少なくとも一部に用いてなる織物および／または編物および／または不織布を少なくとも一部に用いてなるポリエステル繊維ブラシローラー、あるいは前記短繊維を少なくとも一部に用いた植毛体を少なくとも一部に用いてなるポリエステル繊維ブラシローラーは、用いている本発明のポリエステル繊維の導電性に由来して、現像装置に好適に組み込まれて用いられる。現像装置は、電子写真装置においては、前記の帯電装置により一様に帯電された感光体表面にレーザーによって描かれた潜像を顕像化するものであるが、電子写真装置内の環境変化に対してもブラシローラーの抵抗率変化がないことから、顕像化するためのトナーが均一に感光体に供給され顕像化し、得られた現像物あるいは印刷物は汚染あるいは印刷斑のない、もしくは殆どない非常に美しいものとなるため、格段に優れている。
【０１０９】
本発明のポリエステル繊維を少なくとも一部に用いてなる織物および／または編物および／または不織布を少なくとも一部に用いてなるポリエステル繊維ブラシローラー、あるいは前記短繊維を少なくとも一部に用いた植毛体を少なくとも一部に用いてなるポリエステル繊維ブラシローラーは、用いている本発明のポリエステル繊維の導電性に由来して、後述する電子写真装置に用いられ得る除電装置に好適に組み込まれて用いられる。特に、電子写真装置に用いる際には、ブラシローラーの導電性繊維が安定かつ斑のない除電効果を発現し、通常、除電装置のあとに配設される前記清掃装置での清掃効果をより高めることが可能である他、電子写真装置を小型化する場合にはブラシローラーを用いることにより除電装置兼清掃装置として組み込むことができ、格段に優れている。
【０１１０】
本発明のポリエステル繊維を少なくとも一部に用いてなる繊維製品を組み込んだ、清掃装置および／または帯電装置および／または現像装置および／または除電装置を用いてなる電子写真装置として、具体的には、レーザービームモノクロプリンター、レーザービームカラープリンター、発光ダイオードを用いたモノクロあるいはカラープリンターモノクロ複写機、カラー複写機、モノクロまたはカラーファクシミリあるいは多機能型複合機、およびワードプロセッサーなどを挙げることができる。
【０１１１】
帯電した感光体にレーザーおよび／または発光ダイオードで潜像を描きトナーを用いて顕像化するメカニズムにより現像あるいは印刷を行う装置は、本発明のポリエステル繊維を用いていることから、電子写真装置内の環境変化、特に温度や湿度変化によらず安定した清掃・帯電・現像・除電性能を有する。また、得られた印刷あるいは現像物は、モノクロの場合はもとより、複数種のトナーをかつ多量に用いるカラーの場合は特に非常に美しいものとなる。さらには、電子写真装置の駆動速度をより高める、すなわち、単位時間あたりの印刷あるいは現像速度（枚数）を高めることが可能となる。また、本発明のポリエステル繊維を用いてなる電子写真装置は、さらなる小型化、省スペース化および省電力化を図ることができる。
【実施例】
【０１１２】
以下、実施例により本発明を具体的かつより詳細に説明するが、本発明はこれらの実施例のみに制限されるものではない。実施例中の物性値は、下記の方法によって測定した。
【０１１３】
Ａ．繊度［ｄｔｅｘ］および単繊維繊度［ｄｔｅｘ］の測定
繊維（マルチフィラメント）を長さ１００ｍ分カセ取りし、そのカセ取りした繊維の重量（ｇ）を測定して得た値に１００を掛ける。同様に測定して得た３回の平均値を、その繊維の繊度とした。単繊維繊度については、上記の繊度をフィラメントを構成する単繊維の本数で割った値を単繊維繊度［ｄｔｅｘ］とした。
【０１１４】
Ｂ．繊維の初期引張弾性率、残留伸度および破断強度の測定
オリエンテック社製テンシロン引張試験機（ＴＥＮＳＩＲＯＮ  ＵＣＴ−１００）を用い、未延伸糸であれば初期試料長５０ｍｍ、引張速度４００ｍｍ／分で、また延伸糸であれば初期試料長２００ｍｍ、引張速度２００ｍｍ／分で初期引張弾性率（延伸糸のみ）、強度および残留伸度をそれぞれ測定し、５回測定した平均値をそれぞれの測定値とした。初期引張弾性率は、チャート紙にチャート速度１００ｃｍ／分、応力フルレンジ５００ｇとして記録して、引張初期の曲線の傾きから求めた。
【０１１５】
Ｃ．平均抵抗率Ｐ［Ω／ｃｍ］および平均抵抗率Ｐと抵抗率の標準偏差Ｑとの比Ｒ（Ｒ＝Ｑ／Ｐ）の測定
中温中湿度（温度２３℃、湿度５５％）で、測定すべき試料を少なくとも該雰囲気中に１時間保持した後、測定した。送糸ローラーと巻取ローラーからなる１対の鏡面ローラーで糸を走行させる際に、ローラー間に、東亜ＤＫＫ製絶縁抵抗計ＳＭ−８２２０に接続された２本の棒端子からなるプローブに走行糸が接するように設置した装置で、棒の太さφ２ｍｍ、棒端子間で接する糸の距離２．０ｃｍ、印加電圧１００Ｖ、送糸速度６０ｃｍ／分、ローラー間の糸張力が０．０５〜０．１ｃＮ／ｄｔｅｘの範囲となるようにして（この範囲であれば測定値に差はない）、絶縁抵抗計でのサンプリングレート０．２秒で１２０ｃｍの長さ分、抵抗値を測定して、得られた値の平均［Ω］を棒端子間で接する糸の距離（２．０ｃｍ）で割った値を平均抵抗率Ｐ［Ω／ｃｍ］とした。また同時に、得られた全ての抵抗値の標準偏差Ｑを算出した後、上記のＰとＱとの比Ｒ（Ｒ＝Ｑ／Ｐ）を算出した。
【０１１６】
Ｄ．中温中湿度（温度２３℃、湿度５５％）での平均抵抗率Ｘと低温低湿度（温度１０℃、湿度１５％）での平均抵抗率Ｙとの平均抵抗率の比Ｚ（Ｚ＝Ｙ／Ｘ）（温湿度変化Ｚ）
中温中湿度については、上記のＣ．項の測定方法を採用し、また低温低湿度においても上記のＣ．項と同様に測定して平均抵抗率を求め、それぞれ得た平均抵抗率ＸとＹの比Ｚ（Ｚ＝Ｙ／Ｘ）を求めた。
【０１１７】
Ｅ．比抵抗値の測定方法
測定は、前記Ｄの中温中湿度で測定すべき試料を少なくとも該雰囲気中に１時間保持した後、測定した。測定物が長さ１００ｍｍ以上の繊維状のものである場合には、繊維束を１０００ｄｔｅｘの束にして５０ｍｍの長さに切断し（このとき、繊維端面は斜めにカットする）、端面に導電性ペーストを塗布してから電極を取り付けて５００Ｖで測定した。また、測定物が長さ１００ｍｍ未満の繊維状物あるいは粉体状のものである場合は、長さ１０ｃｍ、幅２ｃｍ、深さ１ｃｍの、両端面に電極を有する絶縁体の箱形容器に、１０ＭＰａの圧力で充填して密封したのち測定して、単位体積当たりの比抵抗値［Ω・ｃｍ］に換算して求めた。ガット状のものについては、１回の測定において、直径Ｄ（０．２〜０．３ｃｍの範囲の直径のもの）で長さ１２ｃｍのガットについて、テスターを用いてテスターの２本の端子を任意の１０ｃｍの間隔でガットに押しつけ、その抵抗値Ｒ［Ω］を測定し、次式からガットの比抵抗値を求めた。
・比抵抗値＝Ｒ×（Ｄ／２）２×π／１０
そして５本の異なるガットについて各々１回ずつ比抵抗値を測定し、５回の平均値をそのガットの比抵抗値とした。
【０１１８】
Ｆ．溶融粘度の測定
（株）東洋精機社製キャピログラフ１Ｂを用い、窒素雰囲気下、バレル径９．５５ｍｍ、ノズル長１０ｍｍ，ノズル内径１ｍｍで、ポリマー押出ピストン速度１ｍｍ／分（剪断速度１２．１６［１／秒］）で、サンプル充填直後から１０分経過したのち測定した。５回測定した値の平均値を各剪断速度での溶融粘度とした。
【０１１９】
Ｇ．９８℃熱水中で１５分間の収縮率（熱水収縮率）の算出
延伸糸１ｍの輪を５本枷取りした束にクリップを１つ留め、束の長さＬ１を測る（このとき、約５００ｍｍの長さである。）。次に、この束を９８℃の温度の熱水中にゆっくりと下ろして１５分間静置し、１５分後に取り出して１時間以上風乾する。風乾した後、再度束の長さＬ２を測定する。収縮率（％）を、次式で算出する。
・熱水収縮率（％）＝｛（Ｌ１−Ｌ２）÷Ｌ１｝×１００。
【０１２０】
Ｈ．ガラス転移点（Ｔｇ）および融点（Ｔｍ）の測定
パーキンエルマー社製示差走査熱量分析装置（ＤＳＣ−２）を用い、試料１０ｍｇで、昇温速度１６℃／分にて測定した。ＴｍとＴｇの定義は、一旦昇温速度１６℃／分で測定した際に観測される吸熱ピーク温度（Ｔｍ１）の観測後、約（Ｔｍ１＋２０）℃の温度で５分間保持した後、２５℃の温度まで急冷し、（急冷時間および２５℃の温度の保持時間を合わせて５分間保持）、再度１６℃／分の昇温条件で測定した際に、段状の基線のずれとして観測される吸熱ピーク温度をＴｇとし、結晶の融解温度として観測される吸熱ピーク温度をＴｍとした。
【０１２１】
Ｉ．短繊維の繊維長の測定
長さ２０ｍｍ以上の短繊維は０．１ｇ／ｄｔｅｘの荷重をかけてノギスを用いて、また２０ｍｍ未満の短繊維はＮＩＰＰＯＮ  ＫＯＧＡＫＵ  Ｋ．Ｋ製ＳＨＡＤＯＷ  ＧＲＡＰＨ  Ｍｏｄｅｌ６を用いて２０倍で、短繊維５０本の長さを測定し、その平均値を繊維長とした。
【０１２２】
Ｊ．カーボンナノチューブ（ＣＮＴ）の直径Ｄと長さＬの比（アスペクト比）Ｌ／Ｄの確認
ＣＮＴを含有した繊維または樹脂をエポキシ樹脂中に包埋したブロックに酸化ルテニウム溶液を用いて染色を施し、ウルトラミクロトームにて切削して６０〜１００ｎｍの厚さの超薄切片を作製し、透過型電子顕微鏡（ＴＥＭ）観察装置（日立製作所社製、Ｈ−７１００ＦＡ型）にて、加速電圧７５ｋＶで、倍率２万〜１０万倍の任意の倍率で観察を行い、得られた写真を白黒にデジタル化した。得られた写真を、コンピュータソフトウェアの三谷商事社製ＷｉｎＲＯＯＦ（バージョン２．３）において、黒で見えるＣＮＴを画像解析することによって平均粒径について確認した。平均粒径については、写真上に存在する全てのＣＮＴの面積をそれぞれ計算し、該面積値から略円形と判断して計算したＣＮＴの直径の平均値によって算出した。
【０１２３】
Ｋ．固有粘度（ＩＶ）および極限粘度［η］の測定
ポリエステル系ポリマーの場合は、試料をオルソクロロフェノール溶液に溶解し、オストワルド粘度計を用いて２５℃の温度で測定した。また、ポリアミド系ポリマーの場合は、試料を蟻酸に溶解し、ポリエステル系ポリマと同様の方法で測定した。
【０１２４】
Ｌ．導電剤のポリエーテルエステル中における含有量
導電剤を含有する樹脂組成物のみからなる繊維で導電剤の含有量を求める場合は、（株）日立ハイテクノロジーズ社の分光光度計Ｕ−３０１０を用いて、あらかじめ導電剤の濃度が判っている、異なる濃度の溶液（ポリエステルを溶解する溶媒；ポリエーテルエステル、ＰＥＴ系ポリマー、３ＧＴ系ポリマー、ＰＢＴ系ポリマー、６ＧＴ系ポリマーであれば、ヘキサフルオロイソプロパノール）５種類を用いて検量線を作成した後、導電剤を含有した樹脂組成物中での導電剤の含有量を求めた。複合繊維である場合は、後述のＮ．項で求めた導電剤を含有する樹脂組成物の割合から、導電剤の含有量を算出した。
【０１２５】
Ｍ．単繊維直径の測定
ＦＥＩ  Ｃｏｍｐａｎｙ社製  走査型電子顕微鏡（ＳＥＭ）  ＳＴＲＡＴＡ  ＤＢ２３５を用いて、加速電圧２ｋＶで、白金−パラジウム蒸着（蒸着膜圧：２５〜５０オングストローム）処理を行った後、繊維外径が全て視野に入る倍率（単繊維直径が２５〜５０μｍであれば５千倍、１５〜２５μｍであれば１万倍、５〜１５μｍであれば２万倍）で確認した。その際、単繊維直径は、少なくとも該測定を同一繊維において３ｃｍ以上の間隔をおいた任意の５点について観察、測定して得られた平均値を単繊維直径とする。
【０１２６】
Ｎ．繊維中での、導電剤を含有する主たる繰り返し構造単位がポリエステルとポリエーテルとのブロック共重合体から構成される樹脂組成物（導電剤含有ＰＥＥ）の割合の算出、および繊維断面（繊維軸方向に垂直な繊維横断面）の形状観察
割合を算出する繊維のフィラメントをエポキシ樹脂中に包埋したブロックを、ミクロトームにて繊維軸方向に垂直な繊維横断面方向に切削して薄切片をつくり、光学顕微鏡２００倍で透過光で繊維横断面を観察・撮影した後、得られた繊維横断面写真について、前記の三谷商事株式会社製ＷｉｎＲＯＯＦにおいて導電剤含有ＰＥＥ部分と、他のポリマー成分との面積を画像解析することによってそれぞれ求めて割合を算出した。
【０１２７】
Ｐ．導電剤の体積平均粒径Ｄｖおよび多分散指数Ｄｖ／Ｄｎの算出
導電剤を含有するポリエーテルエステル（導電剤含有ＰＥＥ）の試料量０．０２〜０．０６ｍｇをガラス容器に入れた後、ヘキサフルオロイソプロパノール２０ｍＬを静かに注ぎ入れ、静置下で７２時間（３日間）以上保持して測定液を調製した。その後、株式会社島津製作所製レーザー回折式粒度分布測定装置ＳＡＬＤ−２０００Ｊ（光源：半導体レーザー（波長６８０ｎｍ）、回分セル、センサー：７６素子回折／散乱光センサー、粒子の複素屈折率２．００−０．１０i（カーボンに関するマニュアル記載値）、粒子径計測範囲：０．０３〜７００μｍ）を用いて、あらかじめセル内に分散媒を加え、攪拌棒でゆっくりと攪拌しながら、その中に適切な光回折強度または吸光度になるまで前記の測定液を投入し、適切な光回折強度になったところで測定を行った。
【０１２８】
測定によって得られた結果（粒子径（μｍ）と差分値（％））から、次の数式（１）、（２）および（３）に従って、体積平均粒径Ｄｖ（μｍ）、数平均粒径Ｄｎ（μｍ）および多分散指数Ｄｖ／Ｄｎを求めた。
【０１２９】
【数１】
2009120977.tif 000003
【０１３０】
【数２】
2009120977.tif 000004
【０１３１】
・多分散指数＝Ｄｖ／Ｄｎ（体積平均粒径／数平均粒径）  ・・・（３）
（ただし式中、ｄｉ：ｉ番目の粒子径（μｍ）、ｎｉ：ｉ番目の粒径の粒子数。）。
【０１３２】
［比較例１］（ポリエチレンテレフタレートの製法、導電剤を添加したポリエチレンテレフタレート樹脂組成物の調製および繊維の製造）
テレフタル酸１６６重量部とエチレングリコール７５重量部を用い通常のエステル化反応によって得られた低重合体に、着色防止剤としてリン酸８５％水溶液を０．０３重量部、重縮合触媒として三酸化アンチモンを０．０６重量部、調色剤として酢酸コバルト４水塩を０．０６重量部添加して重縮合反応を行い、通常用いられるＩＶ０．６７、溶融粘度１８１［Ｐａ・秒］（測定温度２９０℃、１２．１６［１／秒］）、融点（Ｔｍ）２５６℃のポリエチレンテレフタレート（以下ＰＥＴとする。）のペレットを得た。
【０１３３】
このＰＥＴペレットを、１５０℃の温度で１０時間真空乾燥した後、窒素雰囲気下で粉粒体とした後、２軸エクストルーダ（軸長Ｌ／軸径Ｄ＝４５）を用いて溶融混練する前に、窒素雰囲気下で導電剤としてデグサ社製ファーネスブラック（“Ｐｒｉｎｔｅｘ”（登録商標）、タイプＬＳＱ、比抵抗０．０６［Ω・ｃｍ］、以下ＦＢとする。）を粉体同士で混ぜ合わせた後、溶融して上記の２軸エクストルーダで混練した。ここでＦＢは、混練終了後に得られるＰＥＴとＦＢとの樹脂組成物において、ＦＢが１６重量％となるように調製し、また２８０℃の温度で混練した。混練した後、吐出されたガット状の樹脂組成物を１５℃の温度の水道水で冷却した後カッターで切断し、溶融粘度１２５３［Ｐａ・秒］（測定温度２９０℃、１２．１６［１／秒］）のＰＥＴとＦＢとの樹脂組成物（以下ＰＥＴ−ＦＢとする。）のペレットを得た。ペレットにしなかった樹脂組成物のガットについて（平均）比抵抗値を測定したところ、１０２．３８［Ω・ｃｍ］であった。
【０１３４】
このＰＥＴ−ＦＢを用いて、２軸エクストルーダ（軸長Ｌ／軸径Ｄ＝３５）を備えたエクストルーダ型溶融紡糸機で、紡糸温度２９０℃で孔径が０．３ｍｍ、孔数が２４個の丸形の孔形状の口金および濾層の目の細かさが２０μのフィルタを設置して溶融紡糸を行い、実効成分として糸に対して１重量％の付着量となるように水系処理剤（実効成分２０重量％濃度）を付着せしめた後、１０００ｍ／分の引取速度で引き取る溶融紡糸を試みた。しかしながら、１０００ｍ／分の引取速度では断糸が激しく全く引き取りができなかったため２００ｍ／分の引取速度としたが、それでも断糸が激しく、結果として紡糸性は非常に悪いもので巻き取り糸は得られなかった。
【０１３５】
［比較例２］（ポリトリメチレンテレフタレートの製法、導電剤を添加したポリトリメチレンテレフタレート樹脂組成物の調製および繊維の製造）
テレフタル酸ジメチル１３０部（６．７モル部）、１，３−プロパンジオール１１４部（１５モル部）、酢酸カルシウム１水和塩０．２４部（０．０１４モル部）および酢酸リチウム２水和塩０．１部（０．０１モル部）を仕込んで、メタノールを留去しながらエステル交換反応を行うことにより得られた低重合体に、トリメチルホスフェート０．０６５部とチタンテトラブトキシド０．１３４部を添加して、１，３−プロパンジオールを留去しながら、重縮合反応を行い、チップ状のプレポリマーを得た。得られたプレポリマーを、さらに２２０℃の温度で、窒素気流下で固相重合を行い、ＩＶ１．１５、溶融粘度４９３［Ｐａ・秒］（測定温度２６０℃、１２．１６［１／秒］）、融点（Ｔｍ）２２９℃のポリトリメチレンテレフタレート（以下３ＧＴとする。）ペレットを得た。
【０１３６】
この３ＧＴペレットを、１５０℃の温度で１０時間真空乾燥した後、比較例１と同様の混練において、２５０℃の温度で混練したこと以外は、同じ装置で同じＦＢ種、ＦＢ添加量（２５重量％）など同様のものを採用して、溶融粘度１４３７［Ｐａ・秒］（測定温度２６０℃、１２．１６［１／秒］）の３ＧＴとＦＢとの樹脂組成物（以下３ＧＴ−ＦＢ）のペレットを得た。ペレットにしなかった樹脂組成物のガットについて（平均）比抵抗値を測定したところ、１０１．６５［Ω・ｃｍ］であった。
【０１３７】
この３ＧＴ−ＦＢを用いて、比較例１で用いた同じエクストルーダ型溶融紡糸機で、紡糸温度を２６０℃としたこと以外は、同様の条件で紡糸実験を行ったところ、１０００ｍ／分の引取速度で全く問題なく総繊度３６２ｄｔｅｘ、フィラメント数２４本の未延伸糸を巻き取ることができた。紡糸性に全く問題はなく、２４時間の連続紡糸においても全く断糸は見られなかった。しかしながら、これより単繊維繊度の細い繊維は、糸切れが頻発して得ることができなかった。
【０１３８】
得られた３６２ｄｔｅｘ−２４フィラメントのマルチフィラメントについて延伸を行うに際し、送糸ローラーの送糸速度３２０ｍ／分、第１ローラーは８０℃で送糸速度３２０ｍ／分、第２ローラーは１４０℃の温度で送糸速度８００ｍ／分、第３ローラーは２５℃の温度で送糸速度７９２ｍ／分（１％リラックス）として繊維に延伸、リラックスおよび熱処理を施した後、冷ローラーで糸をポリエステルのＴｇ以下の温度（２５℃）に冷却した後に巻き取った。延伸中にローラーへの単糸巻き付き等の問題は全く発生せず、延伸性は優れていた。糸物性を、表１に示す。
【０１３９】
［実施例１］（ポリエーテルエステルに導電剤を添加した樹脂組成物の調製と、繊維の製造）
東レ・デュポン社製ポリエーテル共重合ポリブチレンテレフタレート；“ハイトレル”（登録商標；タイプ４０５７、融点（Ｔｍ）１６３℃、溶融粘度６２０［Ｐａ・秒］（測定温度２１０℃、１２．１６［１／秒］）、以後ＰＥＥ１と称する。）のペレットを、８０℃の温度で２４時間真空乾燥した後、比較例１と同様の混練において、２１０℃の温度で混練したこと以外は、同じ装置で同じＦＢ種、ＦＢ添加量（２５重量％）など同様のものを採用して、溶融粘度４５０８［Ｐａ・秒］（測定温度２１０℃、１２．１６［１／秒］）のＰＥＥ１とＦＢとの樹脂組成物（以下ＰＥＥ１−ＦＢとする。）のペレットを得た。ペレットにしなかった樹脂組成物のガットについて（平均）比抵抗値を測定したところ、１０１．４３［Ω・ｃｍ］であった。
【０１４０】
このＰＥＥ１−ＦＢを用いて、比較例１で用いた同じエクストルーダ型溶融紡糸機で、紡糸温度を２１０℃としたこと以外は、同様の条件で紡糸実験を行ったところ、１０００ｍ／分の引取速度で全く問題なく総繊度３６０ｄｔｅｘ、フィラメント数２４本の未延伸糸を巻き取ることができた。この紡糸性に全く問題はなく、１２時間の連続紡糸においても全く断糸は見られなかった。そこで、更に単繊維繊度の小さい（細い）繊維について紡糸を行ったところ、総繊度２４０ｄｔｅｘ、フィラメント数２４本の未延伸糸を巻き取ることができた。この２４０ｄｔｅｘ−２４フィラメントの未延伸糸についても全く紡糸性について問題なく、１２時間の連続紡糸を行い断糸は見られなかった。
【０１４１】
得られた単繊維繊度の小さい２４０ｄｔｅｘ−２４フィラメントのマルチフィラメントについて延伸を行うに際し、送糸ローラーの送糸速度３２０ｍ／分、第１ローラーは７０℃の温度で送糸速度３２０ｍ／分、第２ローラーは１１０℃の温度で送糸速度８００ｍ／分、第３ローラーは室温で送糸速度７９２ｍ／分（１％リラックス）として繊維に延伸、リラックスおよび熱処理を施した後、冷ローラーで糸をポリエステルのＴｇ以下の温度（２５℃）に冷却した後に巻き取った。延伸中にローラーへの単糸巻き付き等の問題は全く発生せず、延伸性は優れていた。得られたポリエステル繊維は、繊維表面が全てポリエーテルエステルと導電剤を含有する樹脂組成物で覆われていた。糸物性を表１に示す。
【０１４２】
【表１】
2009120977.tif 000005
【０１４３】
［実施例２〜１２］
実施例１において、表１のとおりにＦＢ量（実施例２〜８）、ポリマー種（実施例９；東レ・デュポン社製ポリエーテル共重合ポリブチレンテレフタレート；“ハイトレル”（登録商標；タイプ５５５７、融点（Ｔｍ）２０８℃、溶融粘度７７１［Ｐａ・秒］（測定温度２５０℃、１２．１６［１／秒］））、以後ＰＥＥ２と称する。）、導電剤種（実施例１０、電気化学工業社製アセチレンブラック；“デンカブラック”（登録商標）、タイプＨＳ−１００、比抵抗値０．２２［Ω・ｃｍ］；以後ＡＢとする。実施例１１：カーボンナノチューブ；以後ＣＮＴとする。実施例１２：アンチモン酸化物を含有（ドープ）した錫酸化物をコーティングしてなる酸化チタン粒子；以後白色粒子とする。）、単繊維繊度（実施例１２）、をそれぞれ変更したこと以外は、実施例１と同様の製糸条件にて、紡糸工程においては同一単繊維繊度（実施例１２以外）となるようにして、また延伸条件に関しては、実施例１と同様にして繊維を得た。得られたポリエステル繊維は、繊維表面が全てポリエーテルエステルと導電剤を含有する樹脂組成物で覆われていた。導電剤の種類や単繊維繊度が変わっても、製糸性は問題なかった（実施例１０〜１２）。また、導電剤の含有量が増大するにつれ、ポリエステル樹脂組成物は安定して得られるものの、得られた繊維の物性は、導電性は向上するが、その他の物性は低下する傾向にある。また、導電剤が非常に高濃度（５０重量％；実施例７）では、得られた繊維自体は高い導電性能を有していたものの、溶融紡糸において、やや糸切れが起こりやすい傾向が見られた（未延伸糸１０ｋｇ採取当たり１０２回の糸切れが発生。ただし糸切れはマルチフィラメントにおいて単繊維が１本以上切れる現象を１回と数える）。糸物性を表１および表２に示す。
【０１４４】
【表２】
2009120977.tif 000006
【０１４５】
［実施例１３〜１６］
２軸エクストルーダ（軸長Ｌ／軸径Ｄ＝３５）を２台備えたエクストルーダ型複合溶融紡糸機で、鞘成分としてＰＥＥ１−ＦＢを用いて、また芯成分もＰＥＥ１からなる図１に示す芯鞘型の複合繊維（ＰＥＥ１−ＦＢを鞘に配置）を得る複合紡糸を、ＰＥＥ１−ＦＢ（導電層）の割合が表３のとおりとなるように、芯と鞘の比率を変えて紡糸を行ったこと以外は、実施例１と同様の方法で溶融紡糸を行い巻き取ってポリエステル繊維を得た。得られたポリエステル繊維を更に延伸するに際し、実施例１と同様の延伸条件で表３に示す繊維を得た。得られたポリエステル繊維は、繊維表面が全てポリエーテルエステルと導電剤を含有する樹脂組成物で覆われていた。実施例１４においては、導電剤の濃度は実施例１３、１５および１６と同じであるものの、鞘成分（導電層）の割合が少ないことに由来すると思われる実施例１３、１５および１６に対する平均抵抗率Ｐや比Ｒの上昇が見られたが、製糸性は良好であった。実施例１〜６と同様に、導電性および糸物性の優れた繊維が得られた。
【０１４６】
＜ポリヘキサメチレンテレフタレート（６ＧＴ）の製法（調製）＞
テレフタル酸ジメチル１９４部（１０モル部）、１，６−ヘキサンジオール２１２部（１８モル部）、チタンテトラブトキシド０．０１３部を仕込んでメタノールを留去しながらエステル交換反応を行った。得られた低重合体を１，６−ヘキサンジオールを留去しながら、重縮合反応を行い、チップ状のＩＶ１．０３、溶融粘度３７３［Ｐａ・秒］（測定温度１７０℃、１２．１６［１／秒］）、融点（Ｔｍ）１４８℃のポリヘキサメチレンテレフタレート（以下６ＧＴとする。）ペレットを得て、さらにこの６ＧＴペレットを１２０℃の温度で１０時間真空乾燥して溶融紡糸に供した。
【０１４７】
［実施例１７、１８］
実施例１３〜１６と同様の２軸エクストルーダ（軸長Ｌ／軸径Ｄ＝３５）を２台備えたエクストルーダ型複合溶融紡糸機を用いて、複合紡糸を行った。実施例１７では、鞘成分として、実施例４で用いたＦＢが２０重量％添加された樹脂組成物（ＰＥＥ１−ＦＢ２）を用い、また実施例１８では、鞘成分として、実施例５で用いたＦＢが３５重量％添加された樹脂組成物（ＰＥＥ１−ＦＢ３）をそれぞれ用いた。また、芯成分としては、実施例１７および１８共に、前記の６ＧＴを用いて、図１に示す芯鞘型の複合繊維（導電層；ＰＥＥ１−ＦＢ２，ＰＥＥ１−ＦＢ３をともに鞘に配置）を得る複合紡糸を、導電層の割合が表３のとおり４０体積％となるように定めて紡糸を行ったこと以外は、実施例１と同様の方法で溶融紡糸を行い巻き取ってポリエステル繊維を得た。得られたポリエステル繊維を更に延伸するに際し、実施例１３と同様の延伸条件で表３に示す繊維を得た。得られたポリエステル繊維は、繊維表面が全てポリエーテルエステルと導電剤を含有する樹脂組成物で覆われていた。実施例１〜６と同様に、導電性および糸物性の優れた繊維が得られた。
【０１４８】
［実施例１９〜２１］
実施例１３〜１６と同様の２軸エクストルーダ（軸長Ｌ／軸径Ｄ＝３５）を２台備えたエクストルーダ型複合溶融紡糸機を用いて複合紡糸を行った。実施例１９〜２１全てにおいて、鞘成分としてＰＥＥ２にＡＢを２５重量％含有させた樹脂組成物（ＰＥＥ２−ＡＢ；導電層）を用い、芯成分として前記の３ＧＴを用いて、図１に示す芯鞘型の複合繊維を得る複合紡糸を、導電層の割合をそれぞれ表３のとおりとなるように定めて、紡糸温度２６０℃として紡糸を行ったこと以外は、実施例１と同様の方法で溶融紡糸を行い、巻き取ってポリエステル繊維を得た。実施例２１については、溶融紡糸におけるポリマー吐出量を芯成分、鞘成分共に、体積分率で実施例１９対比、３３％として未延伸糸を得た。得られた繊維を更に延伸するに際し、第１ローラーは８０℃の温度、第２ローラーは１３０℃の温度としたこと以外は、実施例１と同様の延伸条件で表３に示す繊維を得た。得られたポリエステル繊維は、繊維表面が全てポリエーテルエステルと導電剤を含有する樹脂組成物で覆われていた実施例１〜６と同様に、導電性および糸物性の優れた繊維が得られた。
【０１４９】
［比較例３］
実施例１３と同様に２軸エクストルーダ（軸長Ｌ／軸径Ｄ＝３５）を２台備えたエクストルーダ型複合溶融紡糸機で、図２に示す芯鞘型（導電剤含有ＰＥＥ（導電層）を芯に配置）の溶融紡糸を行った。芯成分として実施例１で用いたＰＥＥ１−ＦＢを用い、また鞘成分がＰＥＥからなる複合繊維を得る複合紡糸を、実施例１３と同様の方法で溶融紡糸を行い巻き取ってポリエステル繊維を得た。得られたポリエステル繊維を更に延伸するに際し、実施例１３と同様の延伸条件で、表３に示す繊維を得た。繊維表層に導電層が配置されていない（導電性を担う層が繊維表面に露出していない）ことから、導電性は実施例１〜６に比べて低い導電性繊維が得られた。
【０１５０】
［比較例４］
実施例１３と同様の複合紡糸を行う際に、図３に示すようなＰＥＥ１−ＦＢを繊維表層に３箇所持つように配設し、その他のポリマーとしてＰＥＥを用いたこと以外は、比較例３と同様の溶融紡糸および同様の延伸条件で延伸を行い、表３に記載の物性を有する繊維を得た。得られた繊維の導電性斑（比Ｒ）は、実施例１３〜２１と比較して非常に大きな導電性繊維であった。
【０１５１】
【表３】
2009120977.tif 000007
【０１５２】
［実施例２２］
実施例１〜２１において得られたポリエステル繊維を、それぞれ平均繊維長が０．５、１．０、および２．０ｍｍの長さの短繊維に切断した後、日産化学工業株式会社製コロイダルシリカ「“スノーテックスＯＳ”（登録商標）」で処理した。次いで、東レ株式会社製ポリエステルフィルム「“ルミラー”（登録商標）ＱＴ３３（厚さ１００μｍ）」に大日本インキ化学工業株式会社製アクリル酸エステル系接着剤ＤＩＣＮＡＬ  Ｋ−１５００（Ｋ−１５００の１００重量％に対し、増粘剤としてＤＩＣＮＡＬ  ＶＳ−２０を２重量％使用；以下「接着剤Ａ」と称する。）を、約１００μｍの厚さでフィルムの片面に塗布し、この接着剤を塗布したフィルムの片面に上記の単繊維を電気植毛加工し、植毛体を作製した。植毛性（植毛の成功の度合い）については、ほぼ直立している（◎）、寝ている繊維が少し見られる（○）、半数程度繊維が寝ている（△）、直立しているものが少ない（×）と視覚的に判断して評価したところ、全てにおいて２重丸◎と優れていた。
【０１５３】
また、実施例１〜２１において得られた繊維それぞれを用いて撚糸加工を施した後、パイル織物と、シングルトリコット編物を作成した後起毛処理したものをそれぞれ作成し、前記と同様に、接着剤Ａを用いて前記のポリエステルフィルムに接着して、それぞれ布帛複合体を作製した。前記と同様、起毛性は全て優れていた。
【０１５４】
［実施例２３］
実施例１、５、６、１０、１６、１８および２０で作製したポリエステル繊維を、経糸および緯糸に用いて、織り密度１５０本／インチで平織の織物を作製した。長さ２０ｃｍ、幅５ｃｍとなるように、両端に電極を設けた長さ２０ｃｍの布帛物体を配線物と見なし、その両電極に１００Ｖの電圧をかけたところ、それぞれ１．９℃／分、３．８℃／分、５．４℃／分、２．５℃／分、２．２℃／分、１．８℃／分、および１．４℃／分の昇温速度で温度が上昇する発熱体となった。
【０１５５】
［実施例２４］
実施例１〜２１において得られたポリエステル繊維を用いて、平均繊維長が２ｍｍの短繊維を作製した。実施例２２の接着剤Ａを用いて、ＳＵＳ３０４からなる導電性カーボンブラックを５％添加したウレタン製中間層（厚さ１．５ｍｍで金属棒端部２ｃｍを残して覆った物）を設けた金属棒状物体Ａに、上記の短繊維を用いて、前記中間層部分のみに電気植毛加工を施し、未接着短繊維を各々棒状物体から掃きとった後、ブラシローラーを得た（Ａ１〜Ａ２１）。また、実施例１〜２２を用いて実施例２２と同様に撚糸加工したものを用いてパイル織物を作製し、パイルを起毛させて、更に起毛したパイル織物を１ｃｍ幅のスリット状にしたものを前記金属棒状物体Ａに巻き付けて、ブラシローラー（Ｂｒ１〜Ｂｒ２１）を得た。
【０１５６】
［実施例２５］
実施例２４において得られたブラシローラーのうち、Ｂｒ１、Ｂｒ５、Ｂｒ６、Ｂｒ９、Ｂｒ１０、Ｂｒ１３〜Ｂｒ１６、およびＢｒ１８〜Ｂｒ２１を、清掃装置にそれぞれ組み込んで配設したモノクロレーザープリンターを用いて長時間連続印刷（１分間あたり１０枚印刷・排出）を行い、プリンター中の湿度変化と共に印刷性を確認した。その結果、印刷開始１０００枚程度でプリンター中の湿度は初期の６５％から４２％まで低下し、さらに１００００枚程度印刷した時点では３７％まで低下したものの、印刷枚数が２００００枚を越えた時点であっても印刷の鮮明性、トナー除去性などは優れていた。また、ブラシローラーのうちＢｒ１、Ｂｒ５、Ｂｒ６、Ｂｒ１６、Ｂｒ１８、およびＢｒ２０について、帯電装置にそれぞれ組み込んで同様に検討したところ、やはり印刷枚数が３００００枚を越えた時点であっても印刷の鮮明性は優れていた。
【０１５７】
［実施例２６］
実施例１〜１０と１２〜２１において得られたそれぞれのポリエステル繊維を用いて、１つはそれを緯糸のみに用いて、経糸には、ポリエチレンテレフタレートからなる総繊度７５ｄｔｅｘで３６本の単繊維横断面が丸のマルチフィラメント延伸糸を用いて平織りした物からＹシャツを作製した（衣料Ｘ１〜衣料Ｘ１０と、衣料Ｘ１２〜衣料Ｘ２１）。もう１つは、経糸および緯糸全てに実施例１〜６と９〜２１において得られたポリエステル繊維を用いてＹシャツを作製した（衣料Ｙ１〜衣料Ｙ６と、衣料Ｙ９〜衣料Ｙ２１）。無作為に選んだ男性１０名のモニターで着衣テストを行ったところ、衣料Ｘ１〜衣料Ｘ１０、衣料Ｘ１２〜衣料Ｘ２１、衣料Ｙ１〜衣料Ｙ６、および衣料Ｙ９〜衣料Ｙ２１の全てにおいて、全員が着衣すると冷たく感じる（接触冷感がある）と回答し、衣料Ｘ１、衣料Ｘ５、衣料Ｘ６、衣料Ｘ１２、衣料Ｘ１８、衣料Ｙ１、衣料Ｙ５、衣料Ｙ６、衣料Ｙ１２、および衣料Ｙ１８の１０点については、全員が着衣すると非常に冷たく感じる（接触冷感を強く感じる）と回答した。
【０１５８】
［実施例２７］
実施例１、４〜６、９、１０、１２〜１６および１８〜２１で得られたポリエステル繊維を用いて、これらのポリエステル繊維がそれぞれ１０重量％混紡して含まれるナイロン６繊維から主としてなる大きさ１ｍ×１ｍのウィルトンカーペット（パイル長：カットパイル６ｍｍ、全厚：７ｍｍ）を作製し、その上で導電加工等を施していない合成皮革からなる革靴を履いて温度２３℃、湿度５５％の雰囲気下で足踏みを１００回行った後、カーペットの上に乗ったまま金属製のドアノブに触れる実験を行ったところ、全ての繊維の使用において、静電気の放電は起こらなかった。
【０１５９】
以上の如く、本発明のポリエステル繊維を少なくとも一部に用いてなる織物は、非常に優れた導電性を有するポリエステル繊維を用いることから、織物全体に本発明のポリエステル繊維を用いる場合はもとより、織物の一部に本発明のポリエステル繊維を用いた場合であっても、優れた導電性能あるいは電気を逃がすことのできる静電性能を有する織物となるため、例えば、幕やカーテン、人体の静電気が発生しやすい自動車、鉄道、航空機など乗り物のシート、壁材や敷物、布団、毛布および敷布などの寝具などの各種資材用途に用いることができ、優れた性能を発揮することができる。
【０１６０】
また、本発明のポリエステル繊維を少なくとも一部に用いてなる編物は、織物と同様に導電性能あるいは静電性能を有する編物となるため、例えば、建物の壁材や絨毯などの敷物、自動車、鉄道航空機などの乗り物のシート、壁材、敷物乗り物用シートあるいはその敷物、布団、毛布および敷布などの寝具などの各種資材用途に用いることができ、優れた性能を発揮することができる。
【０１６１】
また、本発明のポリエステル繊維を少なくとも一部に用いてなる不織布は、織物や編物と同様に導電性あるいは静電性能を有する不織布となるため、織物や編物の用途と同様の資材として用いることができる他に、厚みが必要な、例えば、隔壁材や梱包物、クッションなど静電気の発生を嫌う装置、および部屋の周辺部材用資材として広く用いることができ、優れた性能を発揮することができる。
【０１６２】
また、本発明のポリエステル繊維からなる短繊維や、織物、特にパイル織物や編物あるいは不織布の更に別の用途としては、これらを用い、基盤に植設することにより植毛体あるいは布帛複合体となすことができる。これらの植毛体あるいは布帛複合体は、導電性あるいは制電性に優れていることから、手触りの優れたものとして様々な内装材となり得る。
【０１６３】
また、本発明のポリエステル繊維は、導電性に優れることから配線物を形成することができる。例えば、各種動作をする例えば微弱な電気で反応し得る人工筋肉のようなアクチュエーターの回路の一部として用いることができる。あるいは配線物から発熱体を形成することができる。具体的に、導電性に優れかつ導電性斑の小さな本発明のポリエステル繊維を用いていることから、所望の導電性能に制御したものを用いるだけで、発熱効率の良い発熱体が得られる。また、その発熱体を使用するであろう主に冬季においては、低温低湿度であるが、本発明のポリエステル繊維は温湿度依存性がないもしくは非常に小さいことから、安定した導電性能を発揮し非常に優れた発熱体となる。
【０１６４】
また、本発明のポリエステル繊維を少なくとも一部に用いてなる衣料は、導電性に優れた繊維を用いることから、着衣時の静電気発生を抑制し体外に逃がすことができる。従って、特に静電気の発生を嫌う半導体産業の作業着や静電気が発生し難いことから埃を寄せ付けないため防塵衣として用いた場合に有用である。また、導電剤が熱伝導性に優れるため、体外に熱を放散することができる接触冷感衣類や、あるいは逆に冷えた身体に直ぐに体外からの熱を取り込み得る接触温感衣類などとしても有用である。例えば、これらの機能が必要とされるゴルフウェア、ゲートボール、野球、テニス、サッカー卓球、バレーボール、バスケットボール、ラグビー、アメリカンフットボール、ホッケー、陸上競技、トライアスロン、スピードスケート、およびアイスホッケーなどのユニフォームなどのスポーツ衣料や、幼児、婦人、年輩者の衣料、その他にも靴、カバン、サポーター、靴下および登山着などのアウトドア衣料に好適に用いることができる。
【０１６５】
また、本発明のポリエステル繊維を少なくとも一部に用いてなる織物および／または編物および／または不織布を少なくとも一部に用いて接着してなるポリエステル繊維ブラシローラーは、導電性を有するポリエステル繊維を少なくとも一部に用いることから、電気的作用を利用することにより、効率的に不要物を除去あるいは必要とされる物質を付与する機能を有するため、優れた性能を発揮することができる。
【０１６６】
また、本発明のポリエステル繊維からなる短繊維を用いてなるポリエステル繊維ブラシローラーは、導電性を有するポリエステル繊維を少なくとも一部に用いることから、前述と同様に電気的作用を利用することにより、効率的に不要物を除去あるいは必要とされる物質を付与する機能を有する点で優れている。また、短繊維の繊維長を制御することにより、ブラシローラーの繊維植設密度あるいは繊維ブラシローラーの前記除去性能あるいは付与性能を目的に応じて容易に制御できる点でも優れている。特に、植設される棒状物体が主として金属からなる場合は、本発明のポリエステル繊維の導電性を制御することにより、繊維ブラシローラー自体の導電性（比抵抗値）を制御することが可能であり、さらには棒状物体が金属および金属の少なくとも一部を覆う中間層とからなる場合には、中間層の材質や厚さなどを制御することでクッション性を付与し得る。従って、繊維ブラシローラー自体の前記除去性能あるいは付与性能を格段に向上せしめることができ、優れた性能を発揮することができる。
【０１６７】
また、本発明のポリエステル繊維ブラシローラーを用いてなる清掃装置は、ブラシローラー自体が回転することにより、不要物を除去し清掃する場合には非常に除去性能に優れている。例えば、後述の電子写真装置などではトナーなどを電気的に除去し得る際に電子写真装置内の環境変化、特に湿度変化などがあった場合にもブラシローラーの導電性能が変動することがないため、常に安定した除去性能を有している。また、本発明のポリエステル繊維を用いたブラシローラーは、清掃装置において、対象となる物質、例えば電子写真装置においては感光体に直接接触して清掃を行う他にも、清掃活動を行う部材自身から不要物を除去して清掃装置自体を清掃するための部材としても有用であり、結果的に高性能な清掃装置となる。
【０１６８】
また、本発明のポリエステル繊維ブラシローラーを用いてなる帯電装置は、ブラシローラー自体の導電性（比抵抗値）を制御することで用いられる。例えば、電子写真装置などで感光体を一様に帯電させるブラシローラーとして用いられる際に、感光体を均一に帯電させることができる。また、電子写真装置内の環境変化、例えば電子写真装置の稼働中あるいは季節変化による湿度変化に対しても、ブラシローラー自体の比抵抗値は変化しないかもしくは非常に変化が小さいため、感光体の帯電斑が発現しにくいという点でも優れている。また、電子写真装置の感光体に清掃が不十分なために残存した着色剤（トナー）があった場合に、ブラシローラーは清掃ローラーとしての機能を兼ねることができるため、現像あるいは印刷時の汚染がないかもしくは殆どない。加えて、電子写真装置を小型化する場合には、清掃装置および帯電装置を個別に設置せずに、兼用、すなわち清掃装置兼帯電装置としてブラシローラーのみで適用し得るため、非常に優れた性能を発揮することができる。
【０１６９】
また、本発明のポリエステル繊維ブラシローラーを用いてなる現像装置は、前述の帯電装置での効果と同様にブラシローラー自体の導電性を駆使して用いられるもので、例えば、電子写真装置等で感光体に描かれた静電潜像にトナーを付着させる際に、前述のような湿度変化などの環境変化の際のブラシローラー自体の比抵抗値斑がないかもしくは殆どない。従って、トナーが均一に感光体に供給されて顕像化し、得られた現像物あるいは印刷物は、汚染のないかもしくは殆どない非常に美しいものとなる。
【０１７０】
また、本発明のポリエステル繊維ブラシローラーを用いてなる除電装置は、繊維中に含有される導電性カーボンブラックなどの導電剤の含有量を制御してブラシローラーの導電性（比抵抗値）を小さくすることにより、非常に優れた除電性能を有するブラシローラーとなる。特に、それを電子写真装置に用いる際には、無数の毛（繊維）からなるブラシローラーが安定かつ均一な除電効果を有していることから、除電装置の後に配設される清掃装置による清掃効果をより高めることが可能である。また、電子写真装置を小型化する場合には、ブラシローラーを用いることにより除電装置兼清掃装置として組み込むことができる。
【０１７１】
さらに、本発明のポリエステル繊維を少なくとも一部に用いてなる清掃装置および／または帯電装置および／または現像装置および／または除電装置を用いてなる電子写真装置、具体的にはレーザービームプリンター、複写機、ファクシミリ、多機能型複合機およびワードプロセッサーなどの帯電した感光体にレーザーで潜像を描きトナーを用いて顕像化するメカニズムにより現像あるいは印刷を行う装置は、電子写真装置内の環境変化によらず安定した清掃・帯電・現像・除電性能を有していることから、得られた印刷あるいは現像物は非常に美しいものとなる。また、繊維ブラシローラーの繊維長あるいは含有する導電性カーボンブラックなどの導電剤の含有量などを最適化することにより、より安定した清掃・耐電・現像・除電性能を有するため、電子写真装置の駆動速度をより高める、すなわち単位時間あたりの印刷あるいは現像速度（枚数）を高めることが可能となる。
【産業上の利用可能性】
【０１７２】
本発明のポリエステル繊維およびそれを用いた繊維製品は、優れた導電性が要求される種々の用途、湿度変化等に対して安定した導電性が要求される種々の用途、さらには他の性能、例えば除電性能や帯電性能が要求される種々の用途に、好適に用いることができる。
【図面の簡単な説明】
【０１７３】
【図１】図１は、実施例１３〜２１で得られたポリエステル繊維の概略構成を示す断面図である。
【図２】図２は、比較例３で得られたポリエステル繊維の概略構成を示す断面図である。
【図３】図３は、比較例４で得られたポリエステル繊維の概略構成を示す断面図である。
【符号の説明】
【０１７４】
１：樹脂組成物
２：他のポリマー成分
【図１】
2009120977.tif 000008
【図２】
2009120977.tif 000009
【図３】
2009120977.tif 000010